(57)【要約】【課題】  少量のトナーであっても十分な画像濃度が得られ、且つ、高温高湿環境下および低温低湿環境下におけるカブリや濃度ムラ、及び、部材の汚染を改善することが可能なトナー及びトナーの製造方法を提供することにある。【解決手段】  重合性単量体、着色剤、極性樹脂及び特定の構造を有する芳香族オキシカルボン酸（Ａ）の金属化合物を含有する重合性単量体組成物を水系媒体中に分散して、重合性単量体組成物の液滴を造粒し、該液滴中の重合性単量体を重合して得られるトナー粒子を有するトナーであって、トルエン−ヘキサン溶解性試験における結着樹脂の溶解性と極性樹脂の溶解性を規定したトナー。【選択図】  なし【特許請求の範囲】
【請求項１】
（ａ）重合性単量体、着色剤、極性樹脂及び芳香族オキシカルボン酸（Ａ）の金属化合物を含有する重合性単量体組成物を水系媒体中に分散して、該重合性単量体組成物の液滴を形成する工程、及び、
（ｂ）該液滴中の重合性単量体を重合してトナー粒子を生成する工程、
を経て得られたトナーであって、
該トナー粒子は、結着樹脂、該着色剤、該極性樹脂及び該芳香族オキシカルボン酸（Ａ）の金属化合物を含有し、
該芳香族オキシカルボン酸（Ａ）の金属化合物は、下記式（１）乃至（３）からなる群より選択される少なくとも一つの構造を有する芳香族オキシカルボン酸（Ａ）が金属原子に配位又は結合してなる化合物であり、
トルエン−ヘキサン溶解性試験における該結着樹脂の溶解性が７０．０体積％以上８５．０体積％以下であり、
トルエン−ヘキサン溶解性試験における該極性樹脂の溶解性が２３．０体積％以上６２．０体積％以下であり、
該極性樹脂が、該トナー粒子中に、該結着樹脂１００質量部に対して１．００質量部以上２０．００質量部以下含有されていることを特徴とするトナー。
式（１）
【化１】
2015011219.tif 000036
式（２）
【化２】
2015011219.tif 000037
式（３）
【化３】
2015011219.tif 000038
（式（１）乃至（３）中、Ｒ１〜Ｒ３０は、それぞれ独立して、水素原子又は炭素数１〜４のアルキル基を表す）
【請求項２】
該芳香族オキシカルボン酸（Ａ）が、下記式（４）で表される構造を有することを特徴とする請求項１に記載のトナー。
式（４）
【化４】
2015011219.tif 000039
【請求項３】
該芳香族オキシカルボン酸（Ａ）の金属化合物中の金属原子が、Ａｌ、Ｚｒ、Ｃｒ、Ｓｉ、Ｔｉ及びＦｅからなる群より選ばれる少なくとも一つの金属原子であることを特徴とする請求項１又は２に記載のトナー。
【請求項４】
該トナー粒子は、更に金属原子に配位も結合もしていない芳香族オキシカルボン酸（Ａ）を含有し、
該芳香族オキシカルボン酸（Ａ）の金属化合物と、金属原子に配位も結合もしていない該芳香族オキシカルボン酸（Ａ）の質量比（芳香族オキシカルボン酸（Ａ）の金属化合物の質量：金属原子に配位も結合もしていない芳香族オキシカルボン酸（Ａ）の質量）が、７５．０：２５．０乃至９９．７：０．３であることを特徴とする請求項１乃至３のいずれか一項に記載のトナー。
【請求項５】
０．１ｍｏｌ／Ｌの水酸化ナトリウム水溶液によって該トナーから抽出される該芳香族オキシカルボン酸（Ａ）の抽出量が、該トナー１ｇ当たり０．１００ｍｇ以下であることを特徴とする請求項１乃至４のいずれか一項に記載のトナー。
【請求項６】
トルエン−ヘキサン溶解性試験における該極性樹脂の溶解性が３０．０体積％以上５５．０体積％以下であることを特徴とする請求項１乃至５のいずれか一項に記載のトナー。
【請求項７】
（ａ）重合性単量体、着色剤、極性樹脂、及び芳香族オキシカルボン酸（Ａ）の金属化合物を含有する重合性単量体組成物を水系媒体中に分散して、重合性単量体組成物の液滴を形成する工程、及び、
（ｂ）該液滴中の重合性単量体を重合してトナー粒子を生成する工程、
を有するトナーの製造方法であって、
該トナー粒子は、結着樹脂、該着色剤、該極性樹脂及び該芳香族オキシカルボン酸（Ａ）の金属化合物を含有し、
該芳香族オキシカルボン酸（Ａ）の金属化合物は、下記式（１）乃至（３）からなる群より選択される少なくとも一つの構造を有する芳香族オキシカルボン酸（Ａ）が金属原子に配位又は結合してなる化合物であり、
トルエン−ヘキサン溶解性試験における該結着樹脂の溶解性が７０．０体積％以上８５．０体積％以下であり、
トルエン−ヘキサン溶解性試験における該極性樹脂の溶解性が２３．０体積％以上６２．０体積％以下であり、
該極性樹脂が、該トナー粒子中に、該結着樹脂１００質量部に対して１．００質量部以上２０．００質量部以下含有されていることを特徴とするトナーの製造方法。
式（１）
【化９】
2015011219.tif 000040
式（２）
【化１０】
2015011219.tif 000041
式（３）
【化１１】
2015011219.tif 000042
（式（１）乃至（３）中、Ｒ１〜Ｒ３０は、それぞれ独立して、水素原子又は炭素数１〜４のアルキル基を表す）
【発明の詳細な説明】
【技術分野】
【０００１】
本発明は、電子写真法、静電記録法またはトナージェット法の如き画像形成方法に用いられるトナー及びトナーの製造方法に関する。
【背景技術】
【０００２】
近年、高温高湿環境下および低温低湿環境下においても良好な画像を得ることが求められている。これに対して、荷電制御剤をトナーに含有させることで、トナーの帯電安定性を向上させることが検討される。
【０００３】
例えば、トナー中に芳香族オキシカルボン酸（Ａ）の金属化合物と芳香族オキシカルボン酸を含有させることで、高湿下でのトナーの摩擦帯電量の低下、及び、低湿下でのトナーの帯電速度の低下を抑制することが知られている（特許文献１参照）。
【０００４】
また、トナー粒子にオキシカルボン酸及びスルホン酸基を有する重合体を含有させ、オキシカルボン酸のトナー表面での存在量を最適化することで、環境安定性や帯電特性に優れたトナーが得られることが記載されている（特許文献２参照）。
【０００５】
その他にも、トナーの帯電安定性を改善するために、オキシカルボン酸の金属塩をトナーに含有させることが提案されている（特許文献３〜５参照）。
【先行技術文献】
【特許文献】
【０００６】
【特許文献１】特開平０９−０２２１４９号公報
【特許文献２】特開２００２−１８２４２０号公報
【特許文献３】特開平１１−０４４９７０号公報
【特許文献４】特開平０８−１１０６５６号公報
【特許文献５】特開平０３−２２１９６７号公報
【発明の概要】
【発明が解決しようとする課題】
【０００７】
一方で、画像形成装置の小型化が求められており、特に、画像形成装置の小型化への対応の一つとして、画像形成装置に搭載されるトナー量を減らすことが考えられる。
【０００８】
しかしながら、トナーの量を少なくしてしまうと、トナーが現像器内の撹拌部材等に接触する機会が増えるため、トナーが劣化しやすくなる。そして、その結果、高温高湿環境下および低温低湿環境下におけるカブリや濃度ムラ、トナー担持体やトナー層規制部材の如き部材の汚染が生じやすくなってしまう。
【０００９】
これに対して、本発明の目的は、上記の如き課題を解決することができるトナー及びトナーの製造方法を提供することにある。
【００１０】
即ち、本発明の目的は、少量のトナーであっても十分な画像濃度が得られ、且つ、高温高湿環境下および低温低湿環境下におけるカブリや濃度ムラ、及び、トナー担持体やトナー層規制部材の如き部材の汚染を改善することが可能なトナーを提供することにある。また、本発明の目的は、該トナーの製造方法を提供することにある。
【課題を解決するための手段】
【００１１】
上記の目的は、以下の本発明によって達成される。
【００１２】
すなわち、第１の本発明は、（ａ）重合性単量体、着色剤、極性樹脂及び芳香族オキシカルボン酸（Ａ）の金属化合物を含有する重合性単量体組成物を水系媒体中に分散して、該重合性単量体組成物の液滴を形成する工程、及び、（ｂ）該液滴中の重合性単量体を重合してトナー粒子を生成する工程を経て得られたトナーであって、該トナー粒子は、結着樹脂、該着色剤、該極性樹脂及び該芳香族オキシカルボン酸（Ａ）の金属化合物を含有し、該芳香族オキシカルボン酸（Ａ）の金属化合物は、下記式（１）乃至（３）からなる群より選択される少なくとも一つの構造を有する芳香族オキシカルボン酸（Ａ）が金属に配位又は結合してなる化合物であり、トルエン−ヘキサン溶解性試験における該結着樹脂の溶解性が７０．０体積％以上８５．０体積％以下であり、トルエン−ヘキサン溶解性試験における該極性樹脂の溶解性が２３．０体積％以上６２．０体積％以下であり、該極性樹脂が、該トナー粒子中に、該結着樹脂１００質量部に対して１．００質量部以上２０．００質量部以下含有されていることを特徴とするトナーに関する。
【００１３】
式（１）
【００１４】
【化１】
2015011219.tif 000002
【００１５】
式（２）
【００１６】
【化２】
2015011219.tif 000003
【００１７】
式（３）
【００１８】
【化３】
2015011219.tif 000004
【００１９】
（式（１）乃至（３）中、Ｒ１〜Ｒ３０は、それぞれ独立して、水素原子又は炭素数１〜４のアルキル基を表す。）
また、第２の本発明は、（ａ）重合性単量体、着色剤、極性樹脂、及び芳香族オキシカルボン酸（Ａ）の金属化合物を含有する重合性単量体組成物を水系媒体中に分散して、重合性単量体組成物の液滴を形成する工程、及び、（ｂ）該液滴中の重合性単量体を重合してトナー粒子を生成する工程を有するトナーの製造方法であって、該トナー粒子は、結着樹脂、該着色剤、該極性樹脂及び該芳香族オキシカルボン酸（Ａ）の金属化合物を含有し、該芳香族オキシカルボン酸（Ａ）の金属化合物は、下記式（１）乃至（３）からなる群より選択される少なくとも一つの構造を有する芳香族オキシカルボン酸（Ａ）が金属原子に配位又は結合してなる化合物であり、トルエン−ヘキサン溶解性試験における該結着樹脂の溶解性が７０．０体積％以上８５．０体積％以下であり、トルエン−ヘキサン溶解性試験における該極性樹脂の溶解性が２３．０体積％以上６２．０体積％以下であり、該極性樹脂が、該トナー粒子中に、該結着樹脂１００質量部に対して１．００質量部以上２０．００質量部以下含有されていることを特徴とするトナーの製造方法に関する。
【００２０】
式（１）
【００２１】
【化４】
2015011219.tif 000005
【００２２】
式（２）
【００２３】
【化５】
2015011219.tif 000006
【００２４】
式（３）
【００２５】
【化６】
2015011219.tif 000007
【００２６】
（式（１）乃至（３）中、Ｒ１〜Ｒ３０は、それぞれ独立して、水素原子又は炭素数１〜４のアルキル基を表す）。
【発明の効果】
【００２７】
本発明は、少量のトナーであっても十分な画像濃度が得られ、且つ、高温高湿環境下および低温低湿環境下におけるカブリや濃度ムラ、及び、トナー担持体やトナー層規制部材の如き部材の汚染を改善することが可能なトナーを提供することができる。また、上記の特性を有するトナーの製造方法を提供することができる。
【発明を実施するための形態】
【００２８】
本発明のトナーは、
（ａ）重合性単量体、着色剤、極性樹脂及び芳香族オキシカルボン酸（Ａ）の金属化合物を含有する重合性単量体組成物を水系媒体中に分散して、該重合性単量体組成物の液滴を形成する工程、及び、
（ｂ）該液滴中の重合性単量体を重合して得られるトナー粒子を有するトナーであって、
該トナー粒子は、結着樹脂、該着色剤、該極性樹脂及び該芳香族オキシカルボン酸（Ａ）の金属化合物を含有し、
該芳香族オキシカルボン酸（Ａ）の金属化合物は、下記式（１）乃至（３）からなる群より選択される少なくとも一つの構造を有する芳香族オキシカルボン酸（Ａ）が金属原子に配位又は結合してなる化合物であり、
トルエン−ヘキサン溶解性試験における該結着樹脂の溶解性が７０．０体積％以上８５．０体積％以下であり、
トルエン−ヘキサン溶解性試験における該極性樹脂の溶解性が２３．０体積％以上６２．０体積％以下であり、
該極性樹脂が、該トナー粒子中に、該結着樹脂１００質量部に対して１．００質量部以上２０．００質量部以下含有されていることを特徴とする。
【００２９】
式（１）
【００３０】
【化７】
2015011219.tif 000008
【００３１】
式（２）
【００３２】
【化８】
2015011219.tif 000009
【００３３】
式（３）
【００３４】
【化９】
2015011219.tif 000010
【００３５】
（式（１）乃至（３）中、Ｒ１〜Ｒ３０は、それぞれ独立して、水素原子又は炭素数１〜４のアルキル基を表す。）
＜トナー＞
以下に本発明のトナーについて詳細に説明する。
【００３６】
トナーが上記の構成を有することによって効果が発現し得る理由は、必ずしも明確にはなっていないが、本発明者らは次のように考えている。
【００３７】
本発明では、トナーに優れた帯電性を持たせるために、トナー中に芳香族オキシカルボン酸（Ａ）の金属化合物を含有させているが、ここで、トナー中における芳香族オキシカルボン酸（Ａ）の金属化合物の分散状態が重要となる。具体的には、芳香族オキシカルボン酸（Ａ）の金属化合物をトナーの表面及びトナーの表面近傍に偏在させることが重要である。
【００３８】
しかしながら、このように芳香族オキシカルボン酸（Ａ）の金属化合物が偏在していたとしても、芳香族オキシカルボン酸（Ａ）の金属化合物が凝集している場合、芳香族オキシカルボン酸の金属化合物が場所によって存在状態が異なってしまう。すなわち、トナー中に、芳香族オキシカルボン酸（Ａ）の金属化合物が多く存在している部分とほとんど存在していない部分が存在することになる。このような場合、トナーの帯電性がトナー表面の位置によって異なってしまうため、その結果、個々のトナーの帯電性にばらつきが生じやすくなる。
【００３９】
そのため、芳香族オキシカルボン酸（Ａ）の金属化合物を、トナーの表面及びトナーの表面近傍に偏在させつつ、且つ、凝集することなく、均一に分散させることが重要となる。
【００４０】
芳香族オキシカルボン酸（Ａ）の金属化合物を、トナーの表面及びトナーの表面近傍において、凝集することなく、均一に分散させるためには、トナー中で最も含有量の多い結着樹脂と芳香族オキシカルボン酸の金属化合物との親和性を高くする必要がある。
【００４１】
そこで、芳香族オキシカルボン酸（Ａ）の金属化合物の構造中に、結着樹脂の構造に類似する部分を持たせることで、結着樹脂との親和性が高くなり、結着樹脂中でより均一に分散しやすくなる。
【００４２】
一般的に、トナーの結着樹脂としては、スチレン−アクリル系樹脂及び芳香族ポリエステル系樹脂の如き芳香族系樹脂が用いられる。
【００４３】
芳香族オキシカルボン酸（Ａ）の構造において、芳香環上の置換基がアルキル基の１置換体または２置換体である場合、芳香族系樹脂である結着樹脂とは該芳香族オキシカルボン酸の芳香環が類似するのみであり、結着樹脂との親和性が十分とは言えない。
【００４４】
それに対して、芳香族オキシカルボン酸の構造において、芳香環上に存在する置換基がアラルキル基の１置換体である場合、置換基として芳香環が加わるため、芳香族系樹脂である結着樹脂との親和性は向上するものの、更に親和性を向上させる必要がある。
【００４５】
本発明では、芳香族オキシカルボン酸の構造において、芳香環上に存在する置換基が置換又は無置換のメチルベンジル基の２置換体にすることで、芳香族オキシカルボン酸の金属化合物の結着樹脂中における分散性を更に向上させている。
【００４６】
これは、メチルベンジル基の２置換体とすることで、芳香族オキシカルボン酸（Ａ）の金属化合物の平面性が高まり、分子間におけるπ−π相互作用がより強くなるため、結着樹脂との親和性が一層向上するためであると考えられる。
【００４７】
また、芳香環上に存在する置換基がメチルベンジル基の２置換体であると疎水性が高くなるため、空気中の水分による帯電性への影響も小さくなる。更には２つのメチルベンジル基によるπ電子共鳴効果が強く、芳香族オキシカルボン酸の部位における帯電制御効果がより一層強いものとなると考えられる。これにより、特に低温低湿環境下においてもチャージアップを抑制できると考えられる。
【００４８】
更には、メチルベンジル基中のメチル基が適度な立体障害を発生させ、メチルベンジル基の熱運動を抑制することで芳香族オキシカルボン酸（Ａ）の金属化合物中の金属原子への配位状態が安定的に維持される。そのため、芳香族オキシカルボン酸（Ａ）の金属化合物の性質が高温環境下においても維持されるものと考えられる。
【００４９】
本発明では、結着樹脂が芳香族オキシカルボン酸（Ａ）の金属化合物に対して親和性が高いことをトルエン−ヘキサン溶解性試験によって規定している。
【００５０】
具体的には、トルエン−ヘキサン溶解性試験における結着樹脂の溶解性が７０．０体積％以上８５．０体積％以下であることによって、結着樹脂と芳香族オキシカルボン酸（Ａ）の金属化合物との親和性が特に良好になることを見出した。芳香族オキシカルボン酸（Ａ）の金属化合物は、トルエンとヘキサンとの混合溶媒において、ヘキサンの濃度が７０．０体積％以上８５．０体積％以下の領域において最も良く分散する。そのため、トナーに含有される結着樹脂においても、トルエン−ヘキサン溶解性試験における溶解性が上述のように７０．０体積％以上８５．０体積％以下であることが必要であると考えられる。
【００５１】
トルエン−ヘキサン溶解性試験における結着樹脂の溶解性が７０．０体積％未満又は８５．０体積％超であると、結着樹脂と芳香族オキシカルボン酸（Ａ）の金属化合物との溶媒に対する性質の差が大きいため、親和性が低下してしまうものと考えられる。
【００５２】
上記のように、芳香族オキシカルボン酸（Ａ）の金属化合物と結着樹脂との親和性を向上させることによって、トナー中に芳香族オキシカルボン酸（Ａ）の金属化合物を均一に分散させることが可能となる。
【００５３】
しかしながら、粉砕法で芳香族オキシカルボン酸（Ａ）の金属化合物を含有するトナーを製造した場合、ある一定の確率でトナー表面に芳香族オキシカルボン酸（Ａ）の金属化合物が露出すると考えられる。露出した芳香族オキシカルボン酸（Ａ）の金属化合物が、トナー層規制部材やトナー担持体といった部材に付着することがある。芳香族オキシカルボン酸（Ａ）の金属化合物がトナー層規制部材やトナー担持体に付着してしまうと、トナーの帯電性に影響を及ぼし、トナーに適切な帯電性を付与しにくくなる。
【００５４】
それに対し、本発明では、トナーを懸濁重合法で製造する際に、結着樹脂と共に極性樹脂を用いることでコア−シェル構造を形成し、芳香族オキシカルボン酸（Ａ）の金属化合物のトナー表面への露出を抑制している。
【００５５】
このとき、シェルを形成する極性樹脂はどんなものでも良いというわけではない。
【００５６】
芳香族オキシカルボン酸（Ａ）の金属化合物は結着樹脂とは親和性が高いが、一方でエステル結合を有することなどから極性を有しているため、懸濁重合法でトナーを作製した場合、トナー表面やトナー表面近傍に分布しやすくなる。
【００５７】
しかしながら、シェルを形成する極性樹脂の性質が結着樹脂に近いと、結着樹脂との親和性が高いものはシェルを形成する極性樹脂にも分布し易くなる。その結果、芳香族オキシカルボン酸（Ａ）の金属化合物が、トナー表面に露出する量も増加してしまい、部材を汚染しやすくなる。
【００５８】
そのため、芳香族オキシカルボン酸（Ａ）の金属化合物は、トナー表面近傍に存在するものの、トナー表面への露出が少ないことが重要となる。
【００５９】
このような構成を有するトナーを得るために、本発明では、トルエン−ヘキサン溶解性試験における極性樹脂の溶解性が２３．０体積％以上６２．０体積％以下であることが必要であり、好ましくは３０．０体積％以上５５．０体積％である。すなわち、シェルを形成する極性樹脂の溶解性を結着樹脂の溶解性よりある程度低くすることで、芳香族オキシカルボン酸（Ａ）の金属化合物のトナー表面への露出を抑えつつ、トナー表面近傍に均一に存在させることで、部材汚染も抑制している。
【００６０】
極性樹脂の溶解性が６２．０体積％超であると芳香族オキシカルボン酸（Ａ）の金属化合物のトナー表面に露出する量が多くなるため好ましくない。更に、長期使用した場合、芳香族オキシカルボン酸（Ａ）の金属化合物がトナー表面に露出していると、トナーの劣化によってより芳香族オキシカルボン酸（Ａ）の金属化合物が脱離し易く、部材汚染し易い。
【００６１】
また、極性樹脂の溶解性が２３．０体積％未満であると、芳香族オキシカルボン酸（Ａ）の金属化合物のトナー表面近傍に分布する量が減少し、且つ、芳香族オキシカルボン酸（Ａ）の金属化合物が凝集して存在しやすくなる。そのため帯電性が低下し、帯電分布もブロードになるため、好ましくない。
【００６２】
また、極性樹脂の膜厚は薄すぎるとシェルとしての機能が弱く、芳香族オキシカルボン酸（Ａ）の金属化合物も露出し易くなり、一方で膜厚が厚すぎると芳香族オキシカルボン酸（Ａ）の金属化合物のトナーの帯電性への寄与が不足するため好ましくない。
【００６３】
そのため、極性樹脂が、トナー粒子中に、結着樹脂１００質量部に対して１．００質量部以上２０．００質量部以下含有されていることが必要であり、２．００質量部以上２０．００質量部以下含有されていることが好ましい。これは極性樹脂が、トナー粒子中に、結着樹脂１００質量部に対して１．００質量部未満ではシェル層が薄すぎるためシェルとしての機能が弱く、２０．００質量部超であるとシェルの膜厚が厚すぎるため帯電制御に対する寄与が不足するためである。
【００６４】
以下に、芳香族オキシカルボン酸（Ａ）の金属化合物の構造について説明する。
【００６５】
芳香族オキシカルボン酸（Ａ）の金属化合物は、上記式（１）乃至（３）からなる群より選択される少なくとも一つの構造を有する芳香族オキシカルボン酸（Ａ）が金属原子に配位又は結合してなる化合物である。
【００６６】
芳香族オキシカルボン酸（Ａ）の金属化合物の具体例としては、以下の（１−１）〜（１−３）、（２−１）〜（２−３）、（３−１）〜（３−３）で示される化合物が好適に挙げられる。
【００６７】
式（１−１）
【００６８】
【化１０】
2015011219.tif 000011
【００６９】
（式（１−１）中、Ｒ１’〜Ｒ１０’、及び、Ｒ１”〜Ｒ１０”は、それぞれ独立して、水素原子又は炭素数１〜４のアルキル基を表し、Ｍは、金属原子を表し、ｓは０、１又は２を表し、ｔは１又は２を表し、（Ａ１）ｔ＋はＨ＋；ＮＨ４＋；アルカリ金属に基づくカチオン；有機アミンに基づくカチオン；又は第４級アンモニウムイオンを表し、Ｘは０、１又は２を表す。）
【００７０】
式（１−２）
【００７１】
【化１１】
2015011219.tif 000012
【００７２】
（式（１−２）中、Ｒ１’〜Ｒ１０’は、それぞれ独立して、水素原子又は炭素数１〜４のアルキル基を表し、Ｍは、金属原子を表し、ｍ１は３以上の整数を表し、ｎ１は１以上の整数を表す。）
【００７３】
式（１−３）
【００７４】
【化１２】
2015011219.tif 000013
【００７５】
（式（１−３）中、Ｒ１’〜Ｒ１０’は、それぞれ独立して、水素原子又は炭素数１〜４のアルキル基を表し、Ｍは、金属原子を表し、ｍ２及びｎ２は、それぞれ独立して、正の整数を表す。）
【００７６】
式（２−１）
【００７７】
【化１３】
2015011219.tif 000014
【００７８】
（式（２−１）中、Ｒ１１’〜Ｒ２０’、及び、Ｒ１１”〜Ｒ２０”は、それぞれ独立して、水素原子又は炭素数１〜４のアルキル基を表し、Ｍは、金属原子を表し、ｓは０、１又は２を表し、ｔは１又は２を表し、（Ａ１）ｔ＋はＨ＋；ＮＨ４＋；アルカリ金属に基づくカチオン；有機アミンに基づくカチオン；又は第４級アンモニウムイオンを表し、Ｘは０、１又は２を表す。）
【００７９】
式（２−２）
【００８０】
【化１４】
2015011219.tif 000015
【００８１】
（式（２−２）中、Ｒ１１’〜Ｒ２０’は、それぞれ独立して、水素原子又は炭素数１〜４のアルキル基を表し、Ｍは、金属原子を表し、ｍ１は３以上の整数を表し、ｎ１は１以上の整数を表す。）
【００８２】
式（２−３）
【００８３】
【化１５】
2015011219.tif 000016
【００８４】
（式（２−３）中、Ｒ１１’〜Ｒ２０’は、それぞれ独立して、水素原子又は炭素数１〜４のアルキル基を表し、Ｍは、金属原子を表し、ｍ２及びｎ２は、それぞれ独立して、正の整数を表す。）
【００８５】
式（３−１）
【００８６】
【化１６】
2015011219.tif 000017
【００８７】
（式（３−１）中、Ｒ２１’〜Ｒ３０’、及び、Ｒ２１”〜Ｒ３０”は、それぞれ独立して、水素原子又は炭素数１〜４のアルキル基を表し、Ｍは、金属原子を表し、ｓは０、１又は２を表し、ｔは１又は２を表し、（Ａ１）ｔ＋はＨ＋；ＮＨ４＋；アルカリ金属に基づくカチオン；有機アミンに基づくカチオン；又は第４級アンモニウムイオンを表し、Ｘは０、１又は２を表す。)
【００８８】
式（３−２）
【００８９】
【化１７】
2015011219.tif 000018
【００９０】
（式（１−３）中、Ｒ２１’〜Ｒ３０’は、それぞれ独立して、水素原子又は炭素数１〜４のアルキル基を表し、Ｍは、金属原子を表し、ｍ１は３以上の整数を表し、ｎ１は１以上の整数を表す。）
【００９１】
式（３−３）
【００９２】
【化１８】
2015011219.tif 000019
【００９３】
（式（３−３）中、Ｒ２１’〜Ｒ３０’は、それぞれ独立して、水素原子又は炭素数１〜４のアルキル基を表し、Ｍは、金属原子を表し、ｍ２及びｎ２は、それぞれ独立して、１以上の整数を表す。）
また、上記式（１）乃至（３）中のＲ１からＲ３０は、それぞれ独立して、水素原子又は炭素数１〜４のアルキル基である。これにより、立体障害による影響を抑えることができるため、トナー表面近傍に芳香族オキシカルボン酸（Ａ）の金属化合物が安定して存在させやすくなるため、好ましい。また、芳香族オキシカルボン酸（Ａ）は、下記式（４）で表される構造を有することが好ましい。芳香族オキシカルボン酸（Ａ）が上記式（４）の構造を有することで、芳香族の置換基のメチルベンジル基はスチレンとほぼ同じ構造であり、スチレン系の結着樹脂との馴染みやすさは最適状態になるため、より好ましい。更には着色剤との作用において、Ｒ１からＲ３０が水素原子であることで立体障害が生じず、何らかの相互作用により着色剤の分散状態を良好にし、着色力に優れるため好ましい。
【００９４】
式（４）
【００９５】
【化１９】
2015011219.tif 000020
【００９６】
芳香族オキシカルボン酸（Ａ）の金属化合物中の金属原子は、芳香族オキシカルボン酸（Ａ）が配位又は結合できる金属原子であることが必要である。その中でも、Ａｌ、Ｚｒ、Ｃｒ、Ｓｉ、Ｃａ、Ｂａ、Ｚｎ、Ｍｇ、Ｔｉ、Ｎｉ及びＦｅからなる群より選ばれる少なくとも一つの金属原子であることが好ましい。また、より好ましくはＡｌ、Ｚｒ、Ｃｒ、Ｓｉ、Ｔｉ及びＦｅからなる群より選ばれる少なくとも一つの金属原子である。それは、金属原子の酸化数が２以上（より好ましくは３以上）で、且つ周期番号が３以上であると帯電性が高いためである。これは、金属原子の酸化数が大きいほど電子の偏りが大きくなり、周期番号が大きくなるほど電子殻の数が増えるため帯電性向上への影響が大きくなるためと思われる。
【００９７】
また、トナー粒子中における、結着樹脂と極性樹脂の合計の含有量１００質量部に対して芳香族オキシカルボン酸（Ａ）の金属化合物の含有量が０．０１質量部以上８．００質量部以下であることが好ましい。また、より好ましくは０．１０質量部以上４．５０質量部以下であり、更に好ましくは０．１０質量部以上２．００質量部以下である。芳香族オキシカルボン酸（Ａ）の金属化合物の含有量が、上記範囲を満たすことによって、トナー表面における芳香族オキシカルボン酸による存在量が適切になり、良好な帯電性の有するトナーを得ることができるためである。
【００９８】
トルエン−ヘキサン溶解性試験において、芳香族であるトルエンが、溶解性の点でトナーを構成する結着樹脂と類似の性質を有し、且つ極性樹脂を溶解するため、本発明の効果を発現する範囲を検討する指標として適していることを見出した。
【００９９】
一方、貧溶媒としてヘキサンを用いるのは、ヘキサンがトルエンに相溶する溶媒であること、また、極性樹脂が本発明の効果を発現するためには極性により、シェル層形成の程度が判別されなければならないためである。そのため、極性樹脂は非極性溶媒であるヘキサンへの溶解性はあまり高くないことが好ましいためである。
【０１００】
また、トナー粒子が、更に金属原子に配位も結合もしていない芳香族オキシカルボン酸（Ａ）を含有することが好ましい。このとき、芳香族オキシカルボン酸（Ａ）の金属化合物と、金属原子に配位も結合もしていない芳香族オキシカルボン酸（Ａ）の質量比が７５．０：２５．０乃至９９．７：０．３であることが好ましく、より好ましくは８５．０：１５．０乃至９９．５：０．５である。なお、上記質量比は、（芳香族オキシカルボン酸（Ａ）の金属化合物の質量）：（金属原子に配位も結合もしていない芳香族オキシカルボン酸（Ａ）の質量）のことである。
【０１０１】
これは、芳香族オキシカルボン酸（Ａ）の金属化合物と芳香族オキシカルボン酸（Ａ）が双方存在すると高温高湿環境下における帯電の十分な付与と低温低湿環境下でのチャージアップをさらに抑制することが可能であるため好ましい。具体的には、芳香族オキシカルボン酸（Ａ）の金属化合物が７５．０質量％以上であると芳香族オキシカルボン酸（Ａ）による帯電のリークが強すぎず、高温高湿環境下での帯電性の点で好ましい。また、芳香族オキシカルボン酸（Ａ）の金属化合物が９９．７質量％以下であると低温低湿環境下においてトナーのチャージアップを十分抑制する点で好ましい。
【０１０２】
０．１ｍｏｌ／Ｌの水酸化ナトリウム水溶液によって抽出される芳香族オキシカルボン酸（Ａ）の質量が、トナー１ｇ当たり０．１００ｍｇ以下であることが好ましい。
【０１０３】
これは、抽出される芳香族オキシカルボン酸（Ａ）の質量が、トナー１ｇ当たり０．１００ｍｇ以下であると、芳香族オキシカルボン酸（Ａ）の金属化合物及び芳香族オキシカルボン酸（Ａ）のトナー表面への露出が少ないことを意味する。そのため、芳香族オキシカルボン酸（Ａ）の金属化合物等による部材の汚染を更に抑制することができる。
【０１０４】
（極性樹脂）
極性樹脂のガラス転移温度（Ｔｇ）は、トナーの保存性と低温定着性の観点から６０℃以上１２０℃以下であることが好ましく、６５℃以上１００℃以下であることがより好ましい。
【０１０５】
また、極性樹脂の酸価は４ｍｇＫＯＨ／ｇ以上３０ｍｇＫＯＨ／ｇ以下であることが好ましく、５ｍｇＫＯＨ／ｇ以上２５ｍｇＫＯＨ／ｇ以下であることがより好ましい。極性樹脂の酸価が４ｍｇＫＯＨ／ｇ以上であると、水系媒体中でトナーを製造する際、トナー粒子表面に極性樹脂を分布させやすく、シェル層としての機能が効率良く発現させやすい。極性樹脂の酸価が３０ｍｇＫＯＨ／ｇ以下であると、高温高湿環境下での使用において湿度による電荷のリークを抑制することができるため、トナーの帯電性がより向上させることができる。
【０１０６】
また、極性樹脂の水酸基価は０ｍｇＫＯＨ／ｇ以上４５ｍｇＫＯＨ／ｇ以下であることが好ましく、５ｍｇＫＯＨ／ｇ以上３０ｍｇＫＯＨ／ｇ以下であることがより好ましい。極性樹脂の溶解性を調整する方法としては、酸価及び水酸基価を調整する方法があるが、水酸基価の方が極性による影響が酸価よりも小さいため、酸価よりも適用範囲が広く、極性樹脂の溶解性調整が容易であるため好ましい。特に着色剤の分散状態を制御する上でも有用であり、極性樹脂の水酸基価が５ｍｇＫＯＨ／ｇ以上３０ｍｇＫＯＨ／ｇ以下であると、顔料分散性を更に向上させることができる。極性樹脂の水酸基価が４５ｍｇＫＯＨ／ｇ以下であると、高温高湿環境下での帯電安定性を更に向上させることができるため好ましい。
【０１０７】
また、ゲルパーミエーションクロマトグラフィー（ＧＰＣ）を用いて測定された極性樹脂の重量平均分子量（Ｍｗ）が６，０００以上１００，０００以下であることが好ましい。また、より好ましくは６，５００以上４５，０００以下であり、更に好ましくは６，５００以上２５，０００以下である。
【０１０８】
極性樹脂の重量平均分子量が６，０００以上であると、シェルとしての強度が十分であるため長期使用において十分な耐久性を有するので好ましい。また、重量平均分子量が１００，０００以下であると水系媒体中でトナーを製造する場合、トナー組成物又は重合性単量体組成物の粘度が高くならず、シャープな粒度分布のトナーが得られるので好ましい。極性樹脂の重量平均分子量（Ｍｗ）が６，５００以上２５，０００以下であると、定着性、保存性、耐久性の両立の点で優れるため好ましい。
【０１０９】
極性樹脂はＭｗ／Ｍｎが１．２乃至５．０であることが好ましく、より好ましくは１．５乃至４．５、さらに好ましくは１．５乃至３．５である。Ｍｗ／Ｍｎが１．２以上であることによって、低温定着性および耐ホットオフセット性を更に向上させることが可能である。これは、低分子量側が定着温度の低温側の定着開始点となり、高分子量側が定着温度の高温側の粘性由来の粘りによる耐オフセット性を発現する因子となるためである。Ｍｗ／Ｍｎが５．０以下の場合には、シェルが均一に形成されるため、帯電性、耐久性を更に向上させることが可能である。
【０１１０】
極性樹脂としては重合性単量体に溶解するものであれば使用可能であるが、非晶性芳香族ポリエステル系樹脂もしくはスチレン−アクリル系樹脂が好ましい。トルエン−ヘキサン溶解性試験における溶解性を制御することにも関連するが、より最適な状態で芳香族オキシカルボン酸（Ａ）の金属化合物をトナー中に分布させる点で好ましい。
【０１１１】
それは、本発明の芳香族オキシカルボン酸（Ａ）の金属化合物は極性基としてはカルボキシル基や水酸基が金属に配位したものであり、特にカルボキシル基は金属に配位し、エステル結合のようになる。それらは、ポリエステル系樹脂の極性基であるエステル結合、カルボキシル基、水酸基と類似し、スチレン−アクリル系樹脂の極性基であるエステル結合、カルボキシル基、水酸基とも類似する。更に、芳香族オキシカルボン酸（Ａ）の金属化合物のサリチル酸構造に含まれるベンゼン環やメチルベンジル基に含まれるベンゼン環は、極性樹脂の芳香族ポリエステル系樹脂のベンゼン環やスチレン−アクリル系樹脂のベンゼン環と類似する。このことによりトナー表面近傍において、芳香族オキシカルボン酸（Ａ）の金属化合物は極性樹脂とある程度親和性があり、適度に均一分散し易くなる。
【０１１２】
また、極性樹脂がポリエステル系樹脂である場合、構成成分のモノマーとして、全酸モノマー中５０ｍｏｌ％以上がイソフタル酸もしくはテレフタル酸であり、全アルコールモノマー中５０ｍｏｌ％以上がビスフェノールＡ系モノマーであることが好ましい。スチレン−アクリル系樹脂である場合は構成モノマーとしてアクリル系モノマーが水酸基もしくはカルボキシル基を有するモノマーを用いて作製された樹脂であることが好ましい。
【０１１３】
このことは結着樹脂と極性樹脂の関係についても影響を及ぼすと考えられる。極性樹脂と結着樹脂との密着性と、極性樹脂によって形成されるシェル層としての機能を両立するために、極性樹脂と結着樹脂とがある程度の親和性を有していることが好ましい。更に当然、芳香族オキシカルボン酸（Ａ）の金属化合物と結着樹脂もある程度親和性が良くなければならない。従って、結着樹脂としては構成モノマーとして、芳香族オキシカルボン酸（Ａ）の置換基であるメチルベンジル基とほぼ構造が同じスチレンとエステル結合を有するアクリル系モノマーを少なくとも含有しているとより一層好ましい。
【０１１４】
極性樹脂が非晶性ポリエステル系樹脂である場合の製造方法としては、例えば、カルボン酸化合物とアルコール化合物からの脱水縮合反応を利用する方法、エステル交換反応で製造される。触媒としては、エステル化反応に使う一般の酸性、アルカリ性触媒、例えば酢酸亜鉛、チタン化合物などでよい。好ましくはチタン化合物を用いるのが良い。その後、再結晶法、蒸留法などにより高純度化させてもよい。
【０１１５】
ポリエステル系樹脂の組成について以下に説明する。
【０１１６】
アルコール成分としては、エチルグリコール、プロピレングリコール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオール、水素化ビスフェノールＡ、下記式（Ｉ）
【０１１７】
【化２０】
2015011219.tif 000021
【０１１８】
（式中、Ｒはエチレン又はプロピレン基を示し、ｘ，ｙはそれぞれ１以上の整数を示し、かつｘ＋ｙの平均値は２〜１０を示す。）で示されるビスフェノール誘導体、又は下記式（ＩＩ）
【０１１９】
【化２１】
2015011219.tif 000022
【０１２０】
で示されるジオールの如きジオール類が挙げられる。
【０１２１】
２価のカルボン酸としては、以下のものが挙げられる。
【０１２２】
フタル酸、テレフタル酸、イソフタル酸の如きベンゼンジカルボン酸類又はその無水物；アルキルジカルボン酸類又はその無水物；炭素数６〜１８のアルキル基又はアルケニル基で置換されたこはく酸もしくはその無水物；不飽和ジカルボン酸又はその無水物。
【０１２３】
その中でも、アルコール成分としては前記化学式（Ｉ）式で示されるビスフェノール誘導体であることが好ましい。また、酸成分としては、フタル酸、テレフタル酸、イソフタル酸又はその無水物、こはく酸、ｎ−ドデセニルコハク酸、又はその無水物、フマル酸、マレイン酸、無水マレイン酸の如きジカルボン酸であることが好ましい。
【０１２４】
ポリエステル系ユニットは、２価のジカルボン酸及び２価のジオールから合成することにより得ることが可能であるが、場合により、３価以上のポリカルボン酸又はポリオールを本発明に悪影響を与えない範囲で少量使用しても良い。
【０１２５】
極性樹脂がスチレン−アクリル系樹脂である場合は、塊状重合、溶液重合といった公知の重合方法を用いることによって製造することが可能である。例えば、ビニル系重合性単量体の混合物に対し、重合開始剤を添加し、加熱することで得ることができる。
【０１２６】
スチレン−アクリル系樹脂を製造する際に用いるビニル系重合性単量体としては、公知の単官能性重合性単量体或いは多官能性重合性単量体を使用することが出来る。単官能性重合性単量体としては、スチレン及びスチレン誘導体、アクリル系重合性単量体、メタクリル系重合性単量体、ビニルエステル、ビニルエーテル、ビニルケトンが挙げられる。
【０１２７】
極性樹脂として極性を調整する際に用いるビニル系単量体としては、２−ヒドロキシエチル（メタ）アクリレートや（メタ）アクリル酸等のカルボキシル基やヒドロキシル基を有するものが用いられると好ましい。これにより適当な極性を有することになり、水系媒体中でのトナー粒子製造時にトナー粒子の表面にシェル層としてきっちり分布することでトナー粒子を安定化させるためにも好ましい。
【０１２８】
また、極性樹脂が（メタ）アクリル酸との共重合体であると（メタ）アクリル酸の持つカルボキシル基による水素結合により、トナー表面が強固になり耐久性に優れるため好ましい。ただし、極性樹脂の酸価が３０（ｍｇＫＯＨ／ｇ）を越えると高温高湿環境下において吸湿性が高まり、トナーの帯電性が低下しやすくなるため好ましくない。
【０１２９】
極性樹脂を製造する際に上記した重合性単量体を重合するために用いられる重合開始剤としては、本発明の効果を阻害しない範囲であれば公知の油溶性開始剤及び／又は水溶性開始剤が適宜用いることが可能である。例えば、油溶性開始剤としては、アゾ化合物、過酸化物などが挙げられる。
【０１３０】
水溶性開始剤としては、過硫酸アンモニウム、過硫酸カリウム、２，２’−アゾビス（Ｎ，Ｎ’−ジメチレンイソブチロアミジン）塩酸塩、２，２’−アゾビスイソブチロニトリルスルホン酸ナトリウム、塩酸塩硫酸第一鉄又は過酸化水素が挙げられる。
【０１３１】
（その他）
本発明のトナーにおいてはワックスを含有しても良い。その場合、ワックスの少なくとも１つは、融点（温度２０乃至２００℃の範囲におけるＤＳＣ吸熱曲線の最大吸熱ピークに対応する温度）が３０℃以上１２０℃以下、好ましくは５０℃以上１００℃以下であるものが良い。また、室温で固体の固体ワックスが好ましく、特に融点５０℃以上１００℃以下の固体ワックスがトナーの耐ブロッキング性、多数枚耐久性、低温定着性、耐オフセット性の点で良い。
【０１３２】
ワックスとしては、公知のワックスを用いることが可能である。具体的には、パラフィンワックス、ポリオレフィンワックス、マイクロクリスタリンワックス、フィッシャートロプシュワックスの如きポリメチレンワックス；アミドワックス、ペトロラタム等の石油系ワックスおよびその誘導体；モンタンワックスおよびその誘導体；カルナバワックス、キャンデリラワックス等の天然ワックスおよびそれらの誘導体；硬化ヒマシ油およびその誘導体；植物ワックス、動物ワックス、高級脂肪酸、長鎖アルコール、エステルワックス、ケトンワックスが挙げられる。
【０１３３】
これらのワックスは単独、もしくは併せて用いることができる。
【０１３４】
ワックスが炭化水素ワックスであると本発明の効果を顕著に発揮するため好ましい。
【０１３５】
これは、トルエンーヘキサン溶解性試験において貧溶媒として用いているヘキサンは炭化水素であり、溶解性の点で炭化水素ワックスと類似の性質を有している。そのため、極性樹脂やトナーを構成する結着樹脂のヘキサンとの相溶性は、極性樹脂やトナーを構成する結着樹脂の炭化水素ワックスとの相溶性を示すことになる。そのため、極性樹脂とトナーを構成する結着樹脂のトルエン−ヘキサンに対する溶解性の差は、トナー中における炭化水素ワックスの状態の指標とすることが可能である。
【０１３６】
従って、極性樹脂および結着樹脂のトルエンーヘキサン溶解性における溶解性が本発明の範囲であると、ヘキサンと同じ炭化水素である炭化水素ワックスの、トナーの結着樹脂や極性樹脂に対する相溶性が適切なものとなる。その結果、炭化水素ワックスがトナーのシェル層である極性樹脂中に分布する確率が非常に小さいため炭化水素ワックスがトナー表面に露出したり、極性樹脂に相溶して可塑化することによるシェル層の弱体化する確率がかなり低下する。そのため、トナー担持体やトナー層規制部材等の部材を汚染することが抑制されるため好ましい。また、トナーの結着樹脂中への炭化水素ワックスの相溶部分および非相溶のワックスの分散状態が良好であるため定着性にも優れるため好ましい。
【０１３７】
特に、トルエン−ヘキサン溶解性における極性樹脂の溶解性が３０．０体積％以上５５．０体積％以下で、かつ、ワックスが炭化水素ワックスであることが好ましい。これにより、ワックスのトナー中での分布状態、特にトナーのコア−シェル構造中での分布が最適であり、定着時のワックスの染み出しによる離型層の形成が十分迅速に行われ、特に耐オフセット性に優れる。
【０１３８】
本発明のトナー中のワックスの含有量は、２質量部以上３０質量部以下が好ましく、５質量部以上２０質量部以下がより好ましく、８質量部以上１５質量部以下が更に好ましい。
ワックスの添加量が２質量部未満であるとオフセット防止効果が低下しやすく、３０質量部を超える場合では耐ブロッキング効果が低下し、トナーのドラム融着、トナーの現像スリーブ融着を起こしやすい。
【０１３９】
なお、上記の如き物性を求めるにあたって、ワックスのトナーからの抽出を必要とする場合には、抽出方法は特に制限されるものではなく、任意の方法が扱える。
【０１４０】
一例を挙げると、所定量のトナーをトルエンにてソックスレー抽出し、得られたトルエン可溶分から溶剤を除去した後、クロロホルム不溶分を得る。その後、ＩＲ法などにより同定分析をする。また、定量に関しては、ＤＳＣなどにより定量分析を行う。
【０１４１】
本発明ではＴＡインスツルメンツジャパン社製ＤＳＣ−２９２０を用いて測定を行う。
【０１４２】
測定方法は、極性樹脂のガラス転移温度（Ｔｇ）の算出と同様である。測定時の比熱変化が出る前と出た後のベースラインの中間点の線と示差熱曲線との交点をガラス転移点とする。また、得られた昇温時のＤＳＣ曲線からワックス成分の最大吸熱ピーク温度を得る。
【０１４３】
本発明のトナーは、芳香族オキシカルボン酸（Ａ）の金属化合物以外に本発明の効果を阻害しない限りにおいて、公知の荷電制御剤を使用しても良い。
【０１４４】
本発明のトナーは、上述の顔料以外に本発明の効果を阻害しない限りにおいて公知の着色剤を用いることが可能である。
【０１４５】
イエロー着色剤としては、顔料系としては、縮合アゾ化合物、イソインドリノン化合物、アンスラキノン化合物、アゾ金属錯体メチン化合物、アリルアミド化合物に代表される化合物が用いられる。イエロー着色剤として公知の染料を用いても構わない。
【０１４６】
マゼンタ着色剤としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物が用いられる。
【０１４７】
シアン着色剤としては、Ｃ．Ｉ．Ｐｉｇｍｅｎｔ  Ｂｌｕｅ  １５：３などの銅フタロシアニン化合物及びその誘導体、アントラキノン化合物、塩基染料レーキ化合物等が利用できる。
【０１４８】
ブラック着色剤としては、カーボンブラック、磁性体が利用でき、公知の染料を用いても構わない。
【０１４９】
更に、磁性体としては、表面改質された磁性体であることが好ましい。特に、重合法によりトナーを製造する場合には重合阻害のない表面改質剤により疎水化処理を施したものを用いることが好ましい。このような表面改質剤としては、例えばシランカップリング剤、チタンカップリング剤等を挙げることができる。更に、磁性体は、平均粒径が１μｍ以下、好ましくは０．１〜１μｍのものを用いるとよい。また、磁性体は、７９５．８ｋＡ／ｍ（１０ｋエスルテッド）印加での磁気特性として、保磁力（Ｈｃ）が１．５９〜２３．９Ａｍ２／ｇ（２０乃至３００エルステッド）、飽和磁化（σＳ）が５０〜２００Ａｍ２／ｇ、残留磁化（σｒ）が２〜２０Ａｍ２／ｇであることが好ましい。
【０１５０】
これらの着色剤は、単独又は混合し更には固溶体の状態で用いることができる。
【０１５１】
着色剤の添加量は顔料の場合は結着樹脂１００質量部に対し１質量部以上２０質量部以下となる様に添加して用いられる。着色剤が磁性体の場合は結着樹脂１００質量部に対し３０質量部以上１６０質量部以下となる様に添加して用いられる。
【０１５２】
また、芳香族オキシカルボン酸（Ａ）の金属化合物中の芳香族オキシカルボン酸（Ａ）が上記式（４）で示される構造である場合、着色剤が、カーボンブラック、Ｃ．Ｉ．Ｐｉｇｍｅｎｔ  Ｙｅｌｌｏｗ  ７４，９３，１５５，１８０，１８５，Ｃ．Ｉ．Ｐｉｇｍｅｎｔ  Ｒｅｄ  １２２，１５０，２３８，２６９、Ｃ．Ｉ．Ｐｉｇｍｅｎｔ  Ｖｉｏｌｅｔ  １９、またはＣ．Ｉ．Ｐｉｇｍｅｎｔ  Ｂｌｕｅ  １５：３であると顔料分散においても優れ、トナーの着色力に優れるため好ましい。これは、芳香族オキシカルボン酸（Ａ）の金属化合物の顔料との親和性が特に高いためと推測される。その中でも、一次粒径が１４ｎｍ以上８０ｎｍ以下、ｐＨが７．０以上１１．０以下のカーボンブラック、Ｐ．Ｙ．１５５、１８０、Ｐ．Ｒ．１２２、１５０、２３８、２６９、Ｐ．Ｖ．１９、Ｐ．Ｂ．  １５：３であることがより好ましい。
【０１５３】
本発明のトナーにおいては、本発明の効果を阻害しない範囲で各種特性付与を目的として公知の様々な無機、有機の外添剤を用いることが可能である。用いる外添剤としては、トナーに添加した時の耐久性の点から、トナー粒子の重量平均粒径の３／１０以下の粒径であることが好ましい。この外添剤の粒径とは、走査型電子顕微鏡におけるトナー粒子の表面観察により求めたその平均粒径を意味する。
【０１５４】
外添剤の添加量は、トナー１００質量部に対し、０．０１質量部以上５質量部以下であることが好ましく、より好ましくは０．０２質量部以上３質量部以下である。これらの外添剤は単独で用いても、複数併用しても良い。
【０１５５】
また、これらの外添剤は疎水化処理されていても良い。
【０１５６】
疎水化処理の方法としては、シランカップリング剤、チタンカップリング剤の如き公知のカップリング剤を用いることが可能である。その中でもシリコーンオイルで疎水化度を高くすることで、高湿下での無機微粉体の水分吸着を抑制し、更には規制部材や帯電部材などの汚染が抑制されるため高品位の画像が得られるためより好ましい。
【０１５７】
また、本発明のトナーにおいて、芳香族オキシカルボン酸（Ａ）の金属化合物の分布において、トナーの表面積の影響も存在する。その観点から、本発明のトナーは、重量平均粒径（Ｄ４）が３．０μｍ以上９．０μｍ以下であることが、本発明の効果をより顕著に発揮できるため好ましい。トナーの重量平均粒径（Ｄ４）が３．０μｍ以上であるとトナーの比表面積が大きすぎないため、本発明のトナーのチャージアップ抑制効果が特に有効に働くため好ましい。また、トナーの重量平均粒径（Ｄ４）が９．０μｍ以下であるとトナーの比表面積が小さすぎないため、本発明のトナーの芳香族オキシカルボン酸（Ａ）の金属化合物による帯電付与能が特に有効に働くため好ましい。
【０１５８】
＜トナーの製造方法＞
次に、本発明のトナーの製造方法について説明する。
【０１５９】
本発明のトナーを製造する方法としては、懸濁重合法、有機溶剤中に原材料を溶解・分散させたものを水系媒体中において造粒を行いトナー化する懸濁造粒法といったトナーを得る方法が挙げられる。
【０１６０】
中でも、懸濁重合法によるトナーの製造が好ましい。これは、製造工程が単純であるため容易に目的のトナーを得られるためである。特に、懸濁造粒法と比較して、有機溶剤を用いることによる脱溶剤工程時の溶剤のトナー表面への染み出しによる本発明の効果の阻害が無い点が好ましい。つまり、脱溶剤工程時の溶剤のトナー表面への染み出しの際、芳香族オキシカルボン酸（Ａ）の金属化合物のトナー中における分布を乱すことが無いため、結果として帯電性に優れたトナーが得られることとなる。帯電の立ち上がりに優れ、初期画像濃度に優れる。
【０１６１】
また、懸濁重合法においては重合性単量体の割合が高く、重合反応初期は芳香族オキシカルボン酸（Ａ）の金属化合物の分散媒として機能する重合性単量体は多い。しかし、反応が進行するにつれ重合性単量体は減少する。このような状況でも芳香族オキシカルボン酸（Ａ）の金属化合物が均一に分散した状態を維持できるのは、芳香族オキシカルボン酸（Ａ）の金属化合物の構造が安定であり、かつ周囲に存在する物質との親和性が良好であることが起因していると考えられる。
【０１６２】
＜測定方法＞
以下に、測定方法について説明する。
【０１６３】
（トルエン−ヘキサン溶解性試験における結着樹脂及び極性樹脂の溶解性の測定方法）
トルエン−ヘキサン溶解性試験における結着樹脂及び極性樹脂の溶解性を以下のように測定する。
【０１６４】
トルエン６０ｍＬを、直径５ｃｍ、厚さ１．７５ｍｍの円筒型ガラス容器中に入れる。
【０１６５】
結着樹脂を０．４ｇ精秤して、上記トルエンが入れられた容器の中に添加し、超音波分散器で５分間混合し、トルエンに結着樹脂を溶解させた測定用サンプル液を調製する。
【０１６６】
測定用サンプル液を、粉体濡れ性試験機「ＷＥＴ−１０１Ｐ」（レスカ社製）にセットする。測定用サンプル液を、マグネティックスターラーを用いて、５．０ｓ−１（３００ｒｐｍ）の速度で撹拌する。なお、マグネティックスターラーの回転子として、フッ素樹脂コーティングされた、長さ２５ｍｍ、最大胴径８ｍｍの紡錘型回転子を用いる。
【０１６７】
測定用サンプル液中に、上記粉体濡れ性試験機を通して、ヘキサンを０．８ｍｌ／ｍｉｎの滴下速度で連続的に添加しながら波長７８０ｎｍの光で透過率を測定する。ヘキサン滴下透過率曲線を作成し、透過率が最小となった点でのヘキサン濃度を算出する。
【０１６８】
トルエン／ヘキサン混合溶媒におけるヘキサン濃度（体積％）の定義は、下記式Ｉに従う。
（式Ｉ）
ヘキサン濃度（体積％）＝［ヘキサンの体積（ｍｌ）／｛ヘキサンの体積（ｍｌ）＋トルエンの体積（ｍｌ）｝］×１００
なお、上記条件では、溶解性の初期ヘキサン濃度を０体積％に設定しているが、使用する円筒型ガラス容器のサイズとの関係から、測定サンプルの析出し始めるヘキサン濃度が高濃度となる場合は、初期ヘキサン濃度を適宜選択し、溶解性を測定する。具体的には、初期ヘキサン濃度を０体積％に設定した場合と同じ濃度（測定サンプル０．４ｇに対し、トルエン６０ｍＬ）の測定サンプルのトルエン溶液をまず作製する。そこにヘキサンを予め添加し、初期ヘキサン濃度を適宜調整したものを測定サンプルとして用いる。
【０１６９】
また、極性樹脂の溶解性については、上記結着樹脂を極性樹脂に変更する以外は同様の方法で測定する。
【０１７０】
結着樹脂や極性樹脂の溶解性については、通常、トナーから抽出、分離及び精製して結着樹脂や極性樹脂を得、その測定結果から算出する。もしくは、用いた結着樹脂や極性樹脂が分析などにより判明している場合は、同じ構造、組成および物性の結着樹脂や極性樹脂を作製、もしくは入手して測定し、その結果から算出してもよい。
（極性樹脂のガラス転移温度の測定方法）
本発明における極性樹脂のガラス転移温度（Ｔｇ）は、示差走査熱量（ＤＳＣ）測定により求めることが可能である。
【０１７１】
ＤＳＣ測定では、測定原理から、高精度の内熱式入力補償型の示差走査熱量計で測定することが好ましい。例えば、パーキンエルマー社製のＤＳＣ−７やＴＡインスツルメンツジャパン製のＤＳＣ−２９２０が利用できる。本発明においては、ＴＡインスツルメンツジャパン社製ＤＳＣ−２９２０を用いて測定を行う。
【０１７２】
測定は、ＡＳＴＭ  Ｄ３４１８−８２に準じて行う。測定試料を１０ｍｇ精秤し、アルミパン中に入れ、リファレンスとしてからのアルミパンを用いて、測定範囲３０〜２００℃で、昇温速度１０℃／ｍｉｎで測定を行う。昇温過程で温度４０℃〜１００℃の範囲において比熱変化が得られる。この時の比熱変化が出る前と出た後のベースラインの中間点の線と示差熱曲線との交点の温度を、ガラス転移温度とする。
【０１７３】
（酸価の測定方法）
酸価は、試料１ｇに含まれる酸を中和するために必要な水酸化カリウムのｍｇ数である。すなわち、試料１ｇ中に含有されている遊離脂肪酸及び樹脂酸などを中和するのに要する水酸化カリウムのｍｇ数を酸価という。
【０１７４】
本発明において酸価は、ＪＩＳ  Ｋ  ００７０−１９９２に準じて測定する。具体的には以下の手順に従って測定する。
【０１７５】
（１）試薬の準備
フェノールフタレイン１．０ｇをエチルアルコール（９５体積％）９０ｍｌに溶かし、イオン交換水を加えて１００ｍｌとし、フェノールフタレイン溶液を得る。
【０１７６】
特級水酸化カリウム７ｇを５ｍｌの水に溶かし、エチルアルコール（９５体積％）を加えて１ｌとする。炭酸ガス等に触れないように、耐アルカリ性の容器に入れて３日間放置後、ろ過して、水酸化カリウム溶液を得る。得られた水酸化カリウム溶液は、耐アルカリ性の容器に保管する。前記水酸化カリウム溶液のファクターは、０．１モル／ｌ塩酸２５ｍｌを三角フラスコに取り、前記フェノールフタレイン溶液を数滴加え、前記水酸化カリウム溶液で滴定し、中和に要した前記水酸化カリウム溶液の量から求める。前記０．１モル／ｌ塩酸は、ＪＩＳ  Ｋ  ８００１−１９９８に準じて作製されたものを用いる。
【０１７７】
（２）操作
（Ａ）本試験
試料２．０ｇを２００ｍｌの三角フラスコに精秤し、トルエン／エタノール（２：１）の混合溶液１００ｍｌを加え、５時間かけて溶解する。次いで、指示薬として前記フェノールフタレイン溶液を数滴加え、前記水酸化カリウム溶液を用いて滴定する。なお、滴定の終点は、指示薬の薄い紅色が約３０秒間続いたときとする。
【０１７８】
（Ｂ）空試験
試料を添加しない（すなわち、トルエン／エタノール（２：１）の混合溶液のみとする）以外は、上記操作と同様の滴定を行う。
【０１７９】
（３）酸価の算出
得られた結果を下記式に代入して、酸価を算出する。
【０１８０】
ＡＶ＝［（Ｂ−Ａ）×ｆ×５．６１］／Ｓ
ここで、ＡＶ：酸価（ｍｇＫＯＨ／ｇ）、Ａ：空試験の水酸化カリウム溶液の添加量（ｍｌ）、Ｂ：本試験の水酸化カリウム溶液の添加量（ｍｌ）、ｆ：水酸化カリウム溶液のファクター、Ｓ：試料（ｇ）である。
【０１８１】
（水酸基価の測定方法）
極性樹脂の水酸基価は以下のように求められる。基本操作は、ＪＩＳ−Ｋ００７０に準ずる。
【０１８２】
試料１ｇを規定の方法によってアセチル化するとき水酸基と結合した酢酸を中和するのに要する水酸化カリウムのｍｇ数を水酸基価といい、つぎの試薬、操作および計算式によって試験を行う。
【０１８３】
（１）試薬
（ａ）アセチル化試薬の調製
無水酢酸２５ｍｌをメスフラスコ１００ｍｌに入れ、ピリジンを加えて全量を１００ｍｌにし、十分に振りまぜる（場合によっては、ピリジンを追加しても良い）。アセチル化試薬は、湿気、炭酸ガスおよび酸の蒸気に触れないようにし、褐色びんに保存する。
（ｂ）フェノールフタレイン溶液の調製
フェノールフタレイン１ｇをエチルアルコール（９５体積％）１００ｍｌに溶かす。
（ｃ）０．２モル／リットルの水酸化カリウム−エチルアルコール溶液の調製
水酸化カリウム３５ｇをできるだけ少量の水に溶かし、エチルアルコール（９５体積％）を加えて１リットルとし、２〜３日放置後ろ過する。標定はＪＩＳＫ  ８００６によって行う。
【０１８４】
（２）操作
試料０．５〜２０ｇを丸底フラスコに正しくはかりとり、これにアセチル化試薬５ｍｌを正しく加える。フラスコの口に小さな漏斗をかけ、９５〜１００℃のグリセリン浴中に底部約１ｃｍを浸して加熱する。このときフラスコの首が浴の熱をうけて温度の上がるのを防ぐために、中に丸い穴をあけた厚紙の円盤をフラスコの首の付け根にかぶせる。１時間後フラスコを浴から取り出し、放冷後漏斗から水１ｍｌを加えて振り動かして無水酢酸を分解する。さらに分解を行うため、再びフラスコをグリセリン浴中で１０分間加熱し、放冷後、エチルアルコール５ｍｌで漏斗およびフラスコの壁を洗い、フェノールフタレイン溶液を指示薬として０．２モル／リットルの水酸化カリウムエチルアルコール溶液で滴定する。なお、本試験と並行して空試験を行う。場合によっては、指示薬としてＫＯＨ−ＴＨＦ溶液にしても構わない。
【０１８５】
（３）計算式  つぎの式によって水酸基価を算出する。
Ａ＝｛（Ｂ−Ｃ）×ｆ×２８．０５／Ｓ｝＋Ｄ
Ａ；水酸基価（ｍｇＫＯＨ／ｇ）
Ｂ；空試験の０．５ｍｏｌ／Ｌ水酸化カリウムエタノール溶液の使用量（ｍｌ）
Ｃ；本試験の０．５ｍｏｌ／Ｌ水酸化カリウムエタノール溶液の使用量（ｍｌ）
ｆ；０．５ｍｏｌ／Ｌ水酸化カリウムエタノール溶液のファクター
Ｓ；試料（ｇ）
Ｄ；酸価（ｍｇＫＯＨ／ｇ）
（ＧＰＣによる極性樹脂の重量平均分子量及び数平均分子量の測定）
本発明における極性樹脂の重量平均分子量（Ｍｗ）及び数平均分子量（Ｍｎ）は、以下の手順に従って、ゲルパーミエーションクロマトグラフィー（ＧＰＣ）を用いて測定する。
【０１８６】
室温で２４時間かけて、試料をテトラヒドロフラン（ＴＨＦ）に溶解する。得られた溶液を、ポア径が０．２μｍの耐溶剤性メンブランフィルター「マイショリディスク」（東ソー社製）で濾過して試料溶液を得る。試料溶液は、ＴＨＦに可溶な成分の濃度が約０．８質量％となるように調製する。この試料溶液を用いて、以下の条件で測定する。
【０１８７】
装置：ＨＬＣ８１２０  ＧＰＣ（検出器：ＲＩ）（東ソー社製）
カラム：Ｓｈｏｄｅｘ  ＫＦ−８０１、８０２、８０３、８０４、８０５、８０６、８０７の７連（昭和電工社製）
溶離液：テトラヒドロフラン（ＴＨＦ）
流速：１．０ｍｌ／ｍｉｎ
オーブン温度：４０．０℃
試料注入量：０．１０ｍｌ
試料の分子量の算出にあたっては、標準ポリスチレン樹脂（例えば、商品名「ＴＳＫスタンダード  ポリスチレン  Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００」、東ソ−社製）を用いて作成した分子量校正曲線を使用する。
【０１８８】
（芳香族オキシカルボン酸（Ａ）、極性樹脂及び結着樹脂の構造解析）
本発明における、芳香族オキシカルボン酸（Ａ）、極性樹脂及び結着樹脂の構造解析はＮＭＲ測定による組成比の解明によって算出する。
【０１８９】
芳香族オキシカルボン酸（Ａ）、極性樹脂及び結着樹脂の構造解析は、まず、１Ｈ−ＮＭＲスペクトルや１３Ｃ−ＮＭＲスペクトルを確認することによって極性樹脂及び結着樹脂の組成比を算出した。
【０１９０】
（１Ｈ−ＮＭＲ（核磁気共鳴）スペクトルの測定）
測定装置    ：ＦＴ    ＮＭＲ装置    ＪＮＭ−ＥＸ４００（日本電子社製）
測定周波数：４００ＭＨｚ
パルス条件：５．０μｓ
周波数範囲：１０５００Ｈｚ
積算回数      ：１０２４回
測定温度    ：６０℃
試料            ：測定試料５０ｍｇを内径５ｍｍのサンプルチューブに入れ、溶媒としてＣＤＣｌ３を添加し、これを４０℃の恒温槽内で溶解させて調製する。
【０１９１】
＜トナーから抽出される芳香族オキシカルボン酸の抽出量の測定方法＞
トナー１ｇ中から０．１ｍｏｌ／リットルの水酸化ナトリウム水溶液によって抽出されるオキシカルボン酸量は、以下の方法によって測定される。
【０１９２】
即ち、分散剤としてコンタミノン０．０４ｇを加えた０．１ｍｏｌ／リットルの水酸化ナトリウム水溶液を容器に５０ｍｌ用意し、その中にトナー１ｇを秤量して加え、スターラーを用いて５０ｒｐｍで撹拌し、均一に分散させる。３時間分散処理を行った後、メンブランフィルター（ポアサイズ：０．４５μｍ）を用いて濾過し、得られた濾液の吸光度を測定する。得られた結果から所定の検量線を用いることによって、トナー１ｇ中から０．１ｍｏｌ／リットルの水酸化ナトリウム水溶液によって抽出されるオキシカルボン酸の質量（ｍｇ）を求めることができる。
【０１９３】
ろ液の吸光度の測定において測定装置としては例えばＵＶ−３１００ＰＣ（（株）島津製作所製）などの分光光度計を用いた。
（トナーの重量平均粒径（Ｄ４）及び個数平均粒径（Ｄ１）の測定）
トナーの重量平均粒径（Ｄ４）、個数平均粒径（Ｄ１）は、以下のようにして算出する。測定装置としては、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）を用いる。測定条件の設定及び測定データの解析は、付属の専用ソフト「ベックマン・コールター  Ｍｕｌｔｉｓｉｚｅｒ  ３  Ｖｅｒｓｉｏｎ３．５１」（ベックマン・コールター社製）を用いる。尚、測定は実効測定チャンネル数２万５千チャンネルで行う。
【０１９４】
測定に使用する電解水溶液は、特級塩化ナトリウムをイオン交換水に溶解して濃度が約１質量％となるようにしたもの、例えば、「ＩＳＯＴＯＮ  ＩＩ」（ベックマン・コールター社製）が使用できる。
【０１９５】
尚、測定、解析を行う前に、以下のように専用ソフトの設定を行う。
【０１９６】
専用ソフトの「標準測定方法（ＳＯＭ）を変更」画面において、コントロールモードの総カウント数を５００００粒子に設定し、測定回数を１回、Ｋｄ値は「標準粒子１０．０μｍ」（ベックマン・コールター社製）を用いて得られた値を設定する。「閾値／ノイズレベルの測定ボタン」を押すことで、閾値とノイズレベルを自動設定する。また、カレントを１６００μＡに、ゲインを２に、電解液をＩＳＯＴＯＮ  ＩＩに設定し、「測定後のアパーチャーチューブのフラッシュ」にチェックを入れる。専用ソフトの「パルスから粒径への変換設定」画面において、ビン間隔を対数粒径に、粒径ビンを２５６粒径ビンに、粒径範囲を２μｍから６０μｍまでに設定する。具体的な測定法は以下の通りである。
（１）Ｍｕｌｔｉｓｉｚｅｒ  ３専用のガラス製２５０ｍｌ丸底ビーカーに前記電解水溶液約２００ｍｌを入れ、サンプルスタンドにセットし、スターラーロッドの撹拌を反時計回りで２４回転／秒にて行う。そして、専用ソフトの「アパーチャーのフラッシュ」機能により、アパーチャーチューブ内の汚れと気泡を除去しておく。
（２）ガラス製の１００ｍｌ平底ビーカーに前記電解水溶液約３０ｍｌを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．３ｍｌ加える。
（３）発振周波数５０ｋＨｚの発振器２個を、位相を１８０度ずらした状態で内蔵し、電気的出力１２０Ｗの超音波分散器「Ｕｌｔｒａｓｏｎｉｃ  Ｄｉｓｐｅｒｓｉｏｎ  Ｓｙｓｔｅｍ  Ｔｅｔｏｒａ１５０」（日科機バイオス社製）を準備する。超音波分散器の水槽内に所定量のイオン交換水を入れ、この水槽中に前記コンタミノンＮを約２ｍｌ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー約１０ｍｇを少量ずつ前記電解水溶液に添加し、分散させる。そして、さらに６０秒間超音波分散処理を継続する。尚、超音波分散にあたっては、水槽の水温が１０℃以上４０℃以下となる様に適宜調節する。
（６）サンプルスタンド内に設置した前記（１）の丸底ビーカーに、ピペットを用いてトナーを分散した前記（５）の電解質水溶液を滴下し、測定濃度が約５％となるように調整する。そして、測定粒子数が５００００個になるまで測定を行う。
（７）測定データを装置付属の前記専用ソフトにて解析を行い、重量平均粒径（Ｄ４）、個数平均粒径（Ｄ１）を算出する。尚、専用ソフトでグラフ／体積％と設定したときの、「分析／体積統計値（算術平均）」画面の「平均径」が重量平均粒径（Ｄ４）で、グラフ／個数％と設定したときの、「分析／個数統計値（算術平均）」画面の「平均径」が個数平均粒径（Ｄ１）である。
【実施例】
【０１９７】
以下、本発明を実施例により具体的に説明するが、これは本発明をなんら限定するものではない。なお、以下の実施例等における「部」は「質量部」である。
【０１９８】
まず、芳香族オキシカルボン酸（Ａ）の金属化合物及び極性樹脂の製造例について述べる。
【０１９９】
〔芳香族オキシカルボン酸（Ａ）の金属化合物の製造例１〕
下記式（４）の化合物４１．３ｇ（０．１２ｍｏｌ）及び水酸化ナトリウム７．２ｇ（０．１８ｍｏｌ）を水３００ｍｌに加え、５０℃に加熱し溶解させた。一方硫酸アルミニウム１０．３ｇ（０．０３ｍｏｌ）を水３００ｍｌに加え、５０℃に加熱し溶解させた。この後者の溶液に、前者の溶液、すなわち３，５−ジ−ｔｅｒｔ−ブチルサルチル酸を溶解させた溶液を、２０分間で滴下した。
【０２００】
式（４）
【０２０１】
【化２２】
2015011219.tif 000023
【０２０２】
滴下終了後、その混合液を５０℃下で３時間撹拌反応させ、その後、７０℃に昇温させて、２時間撹拌反応させ、更に９０℃に昇温し、更に１時間撹拌反応させた。その後、沈殿物を濾取し、３００ｍｌの蒸留水で洗浄し、１００乃至１２０℃で乾燥させることにより、白色粉体を得た。得られた白色粉体５０ｇをクロロホルム１００ｍｌに溶解させた。この溶液にメチルアルコール５００ｍｌを滴下し、結晶を折出させてそれを濾取した。この操作を３回繰返し、得られた結晶を１００乃至１２０℃で乾燥することにより、芳香族オキシカルボン酸（Ａ）の金属化合物１を得た。
【０２０３】
３回目の濾取の際、ろ液を採取し、以下の分析条件でＬＣ／ＭＳを用いてろ液に上記式（４）の化合物が存在しないことを確認した。
【０２０４】
＜ＬＣ／ＭＳ分析条件＞
・機種：Ａｇｉｌｅｎｔ  １２００ＳＬ−ＨＰＬＣ／６１３０ＭＳＤ（Ａｇｉｌｅｎｔ  Ｔｅｃｈｎｏｌｏｇｉｅｓ社製）
・カラム：ＺＯＲＢＡＸ  Ｅｃｌｉｐｓｅ  Ｐｌｕｓ  Ｃ１８（１．８μｍ、１００×４．６ｍｍＩ．Ｄ）（Ａｇｉｌｅｎｔ  Ｔｅｃｈｎｏｌｏｇｉｅｓ社製）
・溶離液：ＭｅＯＨ／Ｈ２Ｏ（０．１体積％  Ｆｏｒｍｉｃ  ａｃｉｄ）＝９０／１０
・流量：１．０ｍＬ／ｍｉｎ
・カラム温度：３０℃
〔芳香族オキシカルボン酸（Ａ）の金属化合物の製造例２〕
硫酸アルミニウム１０．３ｇ（０．０３ｍｏｌ）を三塩化チタン９．３ｇ（０．０６ｍｏｌ）に変更した以外は芳香族オキシカルボン酸（Ａ）の金属化合物の製造例１と同様にし、芳香族オキシカルボン酸（Ａ）の金属化合物２を得た。
【０２０５】
〔芳香族オキシカルボン酸（Ａ）の金属化合物の製造例３〕
硫酸アルミニウム１０．３ｇ（０．０３ｍｏｌ）を二塩化ニッケル７．８ｇ（０．０６ｍｏｌ）に変更した以外は芳香族オキシカルボン酸（Ａ）の金属化合物の製造例１と同様にし、芳香族オキシカルボン酸（Ａ）の金属化合物３を得た。
【０２０６】
〔芳香族オキシカルボン酸（Ａ）の金属化合物の製造例４〕
上記式（４）の化合物４１．３ｇ（０．１２ｍｏｌ）を、３，５−ジ−ｔｅｒｔ−ブチルサルチル酸［式（５）］３０ｇ（０．１２ｍｏｌ）に変更した以外は芳香族オキシカルボン酸（Ａ）の金属化合物の製造例１と同様にし、芳香族オキシカルボン酸（Ａ）の金属化合物４を得た。
【０２０７】
式（５）
【０２０８】
【化２３】
2015011219.tif 000024
【０２０９】
〔芳香族オキシカルボン酸（Ａ）の金属化合物の製造例５〕
上記式（４）の化合物４１．３ｇ（０．１２ｍｏｌ）を下記式（６）の化合物３４．１ｇ（０．１２ｍｏｌ）にした以外は芳香族オキシカルボン酸（Ａ）の金属化合物の製造例１と同様にし、芳香族オキシカルボン酸（Ａ）の金属化合物５を得た。
【０２１０】
式（６）
【０２１１】
【化２４】
2015011219.tif 000025
【０２１２】
〔芳香族オキシカルボン酸（Ａ）の金属化合物の製造例６〕
上記式（４）の化合物４１．３ｇ（０．１２ｍｏｌ）を上記式（７）の化合物３５．０ｇ（０．１２ｍｏｌ）にした以外は芳香族オキシカルボン酸（Ａ）の金属化合物の製造例１と同様にし、芳香族オキシカルボン酸（Ａ）の金属化合物６を得た。
【０２１３】
式（７）
【０２１４】
【化２５】
2015011219.tif 000026
【０２１５】
［電荷制御組成物の製造例１］
芳香族オキシカルボン酸（Ａ）の金属化合物１を４１．５質量部と、金属原子に配位も結合もしていない式（４）の構造を有する芳香族オキシカルボン酸（Ａ）８．５質量部を、メチルアルコール溶液５０重量部と共に充分に混合した。その後、その混合液を、噴霧乾燥を行って電荷制御組成物１を得た。得られた電荷制御組成物１の組成は表１に示す。
【０２１６】
［電荷制御組成物の製造例２〜１２］
芳香族オキシカルボン酸（Ａ）の金属化合物および芳香族オキシカルボン酸（Ａ）の種類や量を表１に記載のように変更する以外は電荷制御組成物の製造例１と同様にすることで電荷制御組成物２〜１２を得た。電荷制御組成物２〜１２の組成は表１に示す。
【０２１７】
【表１】
2015011219.tif 000027
【０２１８】
〔極性樹脂の製造例１〕
減圧装置、水分離装置、窒素ガス導入装置、温度測定装置、撹拌装置を備えたオートクレープ中に、
・テレフタル酸：２４質量部
・イソフタル酸：２４質量部
・ビスフェノールＡ−プロピレンオキサイド２モル付加物：８９．５質量部
・ビスフェノールＡ−プロピレンオキサイド３モル付加物：２１．５質量部
・シュウ酸チタン酸カリウム：０．０３５質量部
を仕込み、窒素雰囲気下、常圧下で２１０℃で２３時間反応を行い、その後シュウ酸チタン酸カリウムを０．００５質量部追加し、２２０℃で１．０時間反応させ、更に１０〜２０ｍｍＨｇの減圧下で１．５時間反応させた。その後、１８０℃に降温し、無水トリメリット酸を０．０３質量部添加して、１８０℃で１．５時間反応させ、ポリエステル系樹脂である極性樹脂１を得た。得られた極性樹脂１の物性を表２に示す。
【０２１９】
〔極性樹脂の製造例２〕
無水トリメリット酸の添加量を０．１５質量部に変更した以外は極性樹脂１と同様の製造方法で、ポリエステル系樹脂である極性樹脂２を得た。得られた極性樹脂２の物性を表２に示す。
【０２２０】
〔極性樹脂の製造例３〕
ビスフェノールＡ−プロピレンオキサイド２モル付加物の添加量を９０．５質量部、ビスフェノールＡ−プロピレンオキサイド３モル付加物の添加量を２０．５質量部、無水トリメリット酸を０．０８質量部に変更した以外は極性樹脂１と同様の製造方法で、ポリエステル系樹脂である極性樹脂３を得た。得られた極性樹脂３の物性は表２に示す。
【０２２１】
〔極性樹脂の製造例４〕
減圧装置、水分離装置、窒素ガス導入装置、温度測定装置、撹拌装置を備えたオートクレープ中に、
・テレフタル酸：２４質量部
・イソフタル酸：２４質量部
・ビスフェノールＡ−プロピレンオキサイド２モル付加物：７．５質量部
・ビスフェノールＡ−エチレンオキサイド２モル付加物：５５．５質量部
・エチレングリコール：８．０質量部
・シュウ酸チタン酸カリウム：０．０３５質量部
を仕込み、窒素雰囲気下、常圧下で２１０℃で２３時間反応を行い、その後シュウ酸チタン酸カリウムを０．００５質量部追加し、２２０℃で１．０時間反応させ、更に１０〜２０ｍｍＨｇの減圧下で１．５時間反応させた。その後、１８０℃に降温し、無水トリメリット酸を０．１０質量部添加して、１８０℃で１．５時間反応させ、ポリエステル系樹脂である極性樹脂４を得た。得られた極性樹脂４の物性は表２に示す。
【０２２２】
〔極性樹脂の製造例５〕
攪拌機、コンデンサー、温度計、窒素導入管の付いた１Ｌフラスコに
・トルエン：１００質量部
・スチレン：９１．７質量部
・メチルメタクリレート：２．５０質量部
・メタクリル酸：３．３０質量部
・アクリル酸−２−エチルヘキシル：２．５０質量部
・ジブチルパーオキサイド：６．０質量部
を仕込み、攪拌、窒素導入下６５℃で１０時間溶液重合し、内容物をフラスコから取り出し、イソプロピルアルコールで洗浄後、４０℃で９６時間減圧乾燥した。その乾燥された樹脂をハンマーミルにて粗砕し、該粗砕物を更に４０℃で４８時間減圧乾燥し、スチレン−アクリル系樹脂である極性樹脂５を製造した。得られた極性樹脂５の物性は表２に示す。
【０２２３】
〔極性樹脂の製造例６〕
スチレンの添加量を９５．７質量部、メタクリル酸の添加量を１．６５質量部に変更し、アクリル酸−２−エチルヘキシルを添加しないこと以外は極性樹脂５と同様の製造方法で、スチレン−アクリル系樹脂である極性樹脂６を製造した。得られた極性樹脂６の物性は表２に示す。
【０２２４】
〔極性樹脂の製造例７〕
スチレンの添加量を９２．５質量部、メタクリル酸の添加量を２．４８質量部に変更した以外は極性樹脂５と同様の製造方法で、スチレン−アクリル系樹脂である極性樹脂７を製造した。得られた極性樹脂７の物性は表２に示す。
【０２２５】
〔極性樹脂の製造例８〕
スチレンの添加量を９５．９質量部、メタクリル酸の添加量を１．６５質量部に変更し、アクリル酸−２−エチルヘキシルを添加しないこと以外は極性樹脂５と同様の製造方法で、スチレン−アクリル系樹脂である極性樹脂８を製造した。得られた極性樹脂８の物性は表２に示す。
【０２２６】
【表２】
2015011219.tif 000028
【０２２７】
〔疎水性シリカ１の製造〕
シリカ（ＡＥＲＯＳＩＬ  ２００ＣＦ、日本アエロジル製）をヘキサメチルジシラザン１０部で処理し、その後更にクロロフェニルシリコーンオイル２０部で処理して疎水性シリカ１を得た。疎水性シリカ１の一次粒子の平均粒子径は１２ｎｍ、疎水化度は９７であった。
【０２２８】
〔疎水性酸化チタン１の製造〕
酸化チタン（Ｐ２５、日本アエロジル製）をトルエン中でγ―メルカプトプロピルトリメトキシシラン２０部で処理した後濾過、乾燥して疎水性酸化チタン１を得た。疎水性酸化チタン１の一次粒子の平均粒子径は２５ｎｍ、疎水化度は６０であった。
【０２２９】
＜磁性酸化鉄１の製造＞
硫酸第一鉄水溶液中に、鉄イオンに対して１．０当量の水酸化ナトリウム溶液（Ｆｅに対しＰ換算で１質量％のヘキサメタリン酸ナトリウムを含有）を混合し、水酸化第一鉄を含む水溶液を調製した。水溶液をｐＨ９に維持しながら、空気を吹き込み、８０℃で酸化反応を行い、種晶を生成させるスラリー液を調製した。
【０２３０】
次いで、このスラリー液に当初のアルカリ量（水酸化ナトリウムのナトリウム成分）に対し１．０当量となるよう硫酸第一鉄水溶液を加えた。スラリー液をｐＨ８に維持して、空気を吹込みながら酸化反応を進め、酸化反応の終期にｐＨを約６に調整した。シランカップリング剤として、ｎ−Ｃ６Ｈ１３Ｓｉ（ＯＣＨ３）３を磁性酸化鉄１００部に対し１．５部添加し、十分撹拌した。生成した疎水性酸化鉄粒子を常法により洗浄、濾過、乾燥した。凝集している粒子を解砕処理した後、温度７０℃で５時間熱処理を行って、磁性酸化鉄１を得た。磁性酸化鉄１の平均粒径は０．２５μｍ、磁場７９．６ｋＡ／ｍ（１０００エルステッド）における飽和磁化が６７．３Ａｍ２／ｋｇ（ｅｍｕ／ｇ）、残留磁化が４．０Ａｍ２／ｋｇ（ｅｍｕ／ｇ）であった。
【０２３１】
（トナー製造例１）
反応容器に、イオン交換水１０００質量部、分散安定剤であるリン酸三ナトリウム１５．３質量部ならびに１０質量％塩酸を４．９質量部投入し、Ｎ２パージしながら６５℃で６０分保温した。ＴＫ式ホモミキサー（特殊機化工業製）を用いて、１２０００ｒｐｍにて攪拌しながら、イオン交換水１０質量部に８．５質量部の塩化カルシウムを溶解した塩化カルシウム水溶液を一括投入し、分散安定剤を含む水系媒体を調製した。
【０２３２】
続いて、下記材料
・スチレン：４８質量部
・カーボンブラック（Ｏｒｉｏｎ  Ｅｎｇｉｎｅｅｒｒｅｄ  Ｃａｒｂｏｎｓ社製、商品名：Ｐｒｉｎｔｅｘ３５、一次粒径＝３１ｎｍ、ｐＨ＝９）：７質量部
・荷電制御組成物６：０．８０質量部
をアトライター分散機（三井三池化工機株式会社）に投入し、さらに直径１．７ｍｍのジルコニア粒子を用いて、２２０ｒｐｍで５時間分散させて、着色剤組成物を得た。
【０２３３】
上記着色剤組成物に
・スチレン：３２質量部
・ｎ−ブチルアクリレート：２０質量部
・極性樹脂１：５質量部
・合成ワックス（シューマン・サゾール社製、商品名：「サゾールＳＰＲＡＹ３０」、融点＝９８℃）：１２質量部
を加えた。
【０２３４】
別容器中で上記材料を６９℃に保温し、ＴＫ式ホモミキサー（特殊機化工業製）を用いて、５００ｒｐｍにて均一に溶解、分散した。これに、重合開始剤ｔ−ヘキシルパーオキシピバレート（日本油脂社製、商品名「パーヘキシルＰＶ」、分子量：２０２、１０時間半減期温度：５３．２℃）２．５質量部を溶解し、重合性単量体組成物を調製した。
【０２３５】
反応容器中の上記水系媒体中に上記重合性単量体組成物を投入し、６５℃、Ｎ２パージ下において、ＴＫ式ホモミキサーにて１００００ｒｐｍで５分間攪拌し、ｐＨ５．５で造粒した。その後、パドル攪拌翼で攪拌しつつ６５℃で６時間、さらに９０℃に昇温し、６時間反応させた。重合反応終了後、反応容器を冷却した。その後、イオン交換水で洗浄し、乾燥および風力分級し、ブラック着色粒子を得た。
【０２３６】
得られたブラック着色粒子１００質量部に、まず疎水性酸化チタン１を０．３質量部加え、ヘンシェルミキサー（三井三池社製）で混合し、次に疎水性シリカ１を１．５質量部加え、ヘンシェルミキサー（三井三池社製）で混合し、トナー１を得た。得られたトナー１の物性等については表４に示す。
【０２３７】
トルエン−ヘキサン溶解性試験における結着樹脂の溶解性については、まず得られたトナー１をテトラヒドロフランに溶解させ、ＧＰＣで分子量及び分子量分布を測定し、ＮＭＲで組成を測定する。そして、別途同じ組成及び物性を有するスチレンとｎ−ブチルアクリレートの共重合体を作製し、それのトルエン−ヘキサン溶解性試験における溶解性をトナー１のトルエン−ヘキサン溶解性試験における結着樹脂の溶解性とした。
【０２３８】
具体的には、トナー１のＴＨＦ可溶分を分取し、ＧＰＣにより分子量を測定し、トナーの結着樹脂であるスチレンとｎ−ブチルアクリレートの共重合体に相当する分子量、分子量分布を算出した。また、分取した結着樹脂サンプルを１Ｈ−ＮＭＲにより組成分析した。トナー１の場合はＭｐ＝２５０００、Ｍｗ＝３５０００、Ｍｎ＝１５０００、かつスチレン：ｎ−ブチルアクリレート＝８０：２０（質量比）であった。そこで、スチレン：ｎ−ブチルアクリレート＝８０：２０（質量比）でトルエン中で溶液重合し、トナー１の結着樹脂と同じ分子量および分子量分布を有するポリマーを作製して、トナーの結着樹脂の溶解性試験用サンプルとした。サンプル作製の時に用いた重合開始剤はトナー１と同様にｔ−ヘキシルパーオキシピバレート（日本油脂社製、商品名「パーヘキシルＰＶ」、分子量：２０２、１０時間半減期温度：５３．２℃）とした。
【０２３９】
トナー１の物性については表４に記載した。
【０２４０】
（トナー製造例２〜２７）
表３−１、３−２に記載される通りに、荷電制御組成物、極性樹脂及び着色剤の種類や添加量を変更させた以外はトナー製造例１と同様にしてトナー２〜２７を得た。得られたトナー２〜２７の物性等については表４に記載した。
【０２４１】
（トナー製造例２８）
着色剤組成物に
・スチレン：２０質量部
・ｎ−ブチルアクリレート：３２質量部
・極性樹脂１：５質量部
・合成ワックス（シューマン・サゾ−ル社製、商品名：「サゾ−ルＳＰＲＡＹ３０」、融点＝９８℃）：１２質量部
を加え、トナー製造例１で使用した重合開始剤ｔ−ヘキシルパーオキシピバレート  １．７質量部を溶解し、重合性単量体組成物を調製した以外はトナー製造例１と同様にしてトナー２８を得た。得られたトナー２８の物性等については表４に示す。
【０２４２】
（トナー製造例２９）
着色剤組成物に
・スチレン：４２質量部
・ｎ−ブチルアクリレート：１０質量部
・極性樹脂１：５質量部
・合成ワックス（シューマン・サゾ−ル社製、商品名＝「サゾ−ルＳＰＲＡＹ３０」、融点＝９８℃）：１２質量部
を加え、トナー製造例１で使用した重合開始剤ｔ−ヘキシルパーオキシピバレート  ３．５質量部を溶解し、重合性単量体組成物を調製した以外はトナー製造例１と同様にしてトナー２９を得た。得られたトナー２９の物性等については表４に示す。
【０２４３】
（トナー製造例３０〜３４）
表３−１、３−２に記載されるように、極性樹脂の種類及び添加量やワックスの種類を変更させた以外はトナー製造例１と同様にして外添剤を有するトナー３０〜３４を得た。得られたトナー３０〜３４の物性等については表４に記載した。
【０２４４】
（トナー製造例３５）
以下の点以外は、トナー製造例１と同様にしてトナー３５を得た。得られたトナー３５の物性等については表４に記載した。
【０２４５】
反応容器に投入するリン酸ナトリウムの添加量を１８．４質量部、１０質量％塩酸の添加量を５．９質量部に変更した。さらに、イオン交換水１０質量部に８．５質量部の塩化カルシウムを溶解した塩化カルシウム水溶液を一括投入していたのを、イオン交換水１０質量部に１０．２質量部の塩化カルシウムを溶解した塩化カルシウム水溶液を一括投入することに変更した。
【０２４６】
（トナー製造例３６）
以下の点以外は、トナー製造例１と同様にして外添剤を有するトナー３６を得た。得られたトナー３６の物性等については表４に記載した。
【０２４７】
反応容器に投入するリン酸ナトリウムの添加量を１２．２質量部、１０質量％塩酸の添加量を３．９質量部を投入するように変更した。さらに、イオン交換水１０質量部に８．５質量部の塩化カルシウムを溶解した塩化カルシウム水溶液を一括投入していたのを、イオン交換水１０質量部に６．８質量部の塩化カルシウムを溶解した塩化カルシウム水溶液を一括投入することに変更した。
【０２４８】
（トナー製造例３７〜３９）
表３−１、３−２に記載される通りに荷電制御組成物の種類を変更させた以外はトナー製造例１と同様にして外添剤を有するトナー３７〜３９を得た。得られたトナー３７〜３９の物性等については表４に記載した。
【０２４９】
（トナー製造例４０）
・スチレン：４８質量部
・カーボンブラック（Ｏｏｒｉｏｎ  Ｅｎｇｉｎｅｅｒｒｅｄ  Ｃａｒｂｏｎｓ社製、商品名：Ｐｒｉｎｔｅｘ３５、一次粒径＝３１ｎｍ、ｐＨ＝９）：７質量部
・荷電制御組成物６：０．８０質量部
続いて上記材料をアトライター分散機（三井三池化工機株式会社）に投入し、さらに直径１．７ｍｍのジルコニア粒子を用いて、２２０ｒｐｍで５時間分散させて得た、上記重合性単量体組成物に
・スチレン：１６質量部
・ｎ−ブチルアクリレート：３６質量部
・極性樹脂１：５質量部
・合成ワックス（シューマン・サゾ−ル社製、商品名＝「サゾ−ルＳＰＲＡＹ３０」、融点＝９８℃）：１２質量部
を加え、トナー製造例１で使用した重合開始剤ｔ−ヘキシルパーオキシピバレート１．５質量部を溶解し、重合性単量体組成物を調製した以外はトナー製造例１と同様にして外添剤を有するトナー４０を得た。得られたトナー４０の物性等については表４に示す。
【０２５０】
（トナー製造例４１）
・スチレン：４８質量部
・カーボンブラック（Ｏｏｒｉｏｎ  Ｅｎｇｉｎｅｅｒｒｅｄ  Ｃａｒｂｏｎｓ社製、商品名：Ｐｒｉｎｔｅｘ３５、一次粒径＝３１ｎｍ、ｐＨ＝９）：７質量部
・荷電制御組成物６：０．８０質量部
続いて上記材料をアトライター分散機（三井三池化工機株式会社）に投入し、さらに直径１．７ｍｍのジルコニア粒子を用いて、２２０ｒｐｍで５時間分散させて得た、上記重合性単量体組成物に
・スチレン：４５質量部
・ｎ−ブチルアクリレート：７質量部
・極性樹脂１：５質量部
合成ワックス（シューマン・サゾ−ル社製、商品名＝「サゾ−ルＳＰＲＡＹ３０」、融点＝９８℃）：１２質量部
を加え、トナー製造例１で使用した重合開始剤ｔ−ヘキシルパーオキシピバレート４．２質量部を溶解し、重合性単量体組成物を調製した以外はトナー製造例１と同様にして外添剤を有する外添剤を有するトナー４１を得た。得られたトナー４１の物性等については表４に示す。
【０２５１】
（トナー製造例４２〜４７）
表３−１、３−２に記載される通りに、荷電制御組成物、極性樹脂及び着色剤の種類や添加量を変更させた以外はトナー製造例１と同様にして外添剤を有するトナー４２〜４７を得た。得られたトナー４２〜４７の物性等については表４に記載した。
【０２５２】
（実施例１〜３６） 
トナー１〜３６を用いて画像評価を行った。
【０２５３】
評価結果は表５〜８に示す。
【０２５４】
（比較例１〜１１） 
トナー３７〜４７を用いて画像評価を行った。
【０２５５】
評価結果は表５〜８に示す。
【０２５６】
＜評価方法＞
なお、画像評価は以下のようにして行った。
【０２５７】
（カブリ）
カブリの評価は、以下の方法によって行われた。
【０２５８】
まず、画像形成装置として後述の評価機を用い、常温常湿環境下（Ｎ／Ｎ）、高温高湿環境下（Ｈ／Ｈ）、および、低温低湿環境下（Ｌ／Ｌ）のそれぞれの環境下にて、印字率１％で２枚印刷する度に１分休止する方式で１３０００枚印刷する耐久試験を行った。このときの常温常湿環境は温度２５．０℃，湿度６０％ＲＨ、高温高湿環境は温度３２．５℃，湿度８５％ＲＨ、低温低湿環境は温度１０℃、湿度１０％ＲＨである。この耐久試験後に、該評価機を各環境下において６日間放置した。放置後の１枚目に印刷した画像サンプルのカブリ量を東京電色社製のＲＥＦＬＥＣＴ  ＭＥＴＥＲ  ＭＯＤＥＬＴＣ−６ＤＳを使用して測定し、下記式より算出した。
【０２５９】
評価に用いたトナーサンプルは、５００ｍｌのポリカップに３００ｇのトナーを入れ、苛酷環境下（温度４０℃、湿度９５％ＲＨ）で３０日放置したトナーと未放置の通常トナーの２種類である。
【０２６０】
耐久試験に用いた転写材としてはＡ４サイズの普通紙（キヤノンマーケティングジャパン社製、ＧＦ−Ｃ０８１Ａ４）を用いた。
【０２６１】
カブリ量（％）＝（プリントアウト前の白色度）−（プリント後の記録材の非画像形成部（白地部）の白色度）
（ボタ落ち）
ボタ落ちの評価は、以下の方法によって行われた。
【０２６２】
まず、常温常湿環境下（Ｎ／Ｎ：温度２３．５℃、湿度６０％ＲＨ）、高温高湿環境下（Ｈ／Ｈ：温度３２．５℃，湿度８０％ＲＨ）にて後述の評価機を用い、印字率１％で２枚印刷する度に１分休止する方式で１３０００枚印刷する耐久試験を行った。この耐久試験後に、該評価機を各環境下において６日間放置した。放置後の１枚目に印刷した画像サンプルを目視にて評価した。
【０２６３】
評価に用いたトナーサンプルは、５００ｍｌのポリカップに３００ｇのトナーを入れ、苛酷環境下（温度：４０℃、湿度：９５％ＲＨ）で３０日放置したトナーと未放置の通常トナーの２種類である。
【０２６４】
転写材としてはＡ４サイズの用紙（キヤノンマーケティングジャパン社製、ＣＳ−８１４）を用いた。
Ａ：画像上にボタ落ちが全く発生せず
Ｂ：画像上にボタ落ちが軽微に発生した
Ｃ：画像上にボタ落ちが発生した
（潜像担持体へのフィルミング）
潜像担持体へのフィルミングの評価は、以下の方法によって行われた。
【０２６５】
まず、常温常湿環境下（Ｎ／Ｎ：温度２３．５℃，湿度６０％ＲＨ）、低温低湿環境下（Ｌ／Ｌ：温度１５℃、湿度１０％ＲＨ）にて後述の評価機を用い、印字率１％にて連続印字にて２０００枚印刷する耐久試験を行った。この耐久試験の２０００枚目に印刷した画像サンプルを目視にて評価した。
【０２６６】
転写材としてはＡ４サイズの普通紙（キヤノンマーケティングジャパン社製、ＧＦ−Ｃ０８１Ａ４）を用いた。
Ａ：画像上に潜像担持体周期のスジ状の濃度ムラが全く発生せず
Ｂ：画像上に潜像担持体周期のスジ状の濃度ムラが軽微に発生した
Ｃ：画像上に潜像担持体周期のスジ状の濃度ムラが発生した
（初期画像濃度）
初期画像濃度は常温常湿環境下（Ｎ／Ｎ：温度２３．５℃，湿度６０％ＲＨ）にて後述の評価機を用い、紙上のトナーの載り量が０．３３（ｍｇ／ｃｍ２）となるように調整した全面ベタチャートを１枚印字し、画像濃度を測定した。画像サンプルの画像濃度については東京電色社製のＲＥＦＬＥＣＴ  ＭＥＴＥＲ  ＭＯＤＥＬＴＣ−６ＤＳを使用して濃度を測定した。
【０２６７】
評価に用いたトナーサンプルは、５００ｍｌのポリカップに３００ｇのトナーを入れ、苛酷環境下（４０℃９５％ＲＨ）で３０日放置したトナーと未放置の通常トナーの２種類である。
【０２６８】
転写材としてはＡ４サイズの普通紙（キヤノンマーケティングジャパン社製、ＧＦ−Ｃ０８１Ａ４）を用いた。
Ａ：濃度１．３０以上
Ｂ：濃度１．２０以上１．２９以下
Ｃ：濃度１．１９以下
（画像濃度低下）
画像濃度低下は常温常湿環境下（Ｎ／Ｎ：温度２３．５℃、湿度６０％ＲＨ）、高温高湿環境下（Ｈ／Ｈ：温度３２．５℃、湿度８０％ＲＨ）にて後述の評価機を用い、印字率１％にて２枚印刷する度に１分休止する方式で５０００枚印刷する耐久試験を行った。この耐久試験の５０００枚目及び８０００枚目に印刷した画像サンプルについて東京電色社製のＲＥＦＬＥＣＴ  ＭＥＴＥＲ  ＭＯＤＥＬＴＣ−６ＤＳを使用して濃度を測定し、その濃度差を評価した。
【０２６９】
転写材としてはＡ４サイズの用紙（キヤノンマーケティングジャパン社製、ＣＳ−８１４）を用いた。
Ａ：濃度低下が０．０２以下
Ｂ：濃度低下が０．０３以上０．０６以下
Ｃ：濃度低下が０．０７以上０．１０以下
Ｄ：濃度低下が０．１１以上
（トナー層規制部材へのトナーの融着や固着）
トナー層規制部材へのトナーの融着や固着は、常温常湿環境下（Ｎ／Ｎ）、高温高湿環境下（Ｈ／Ｈ）にて後述の評価機を用い、印字率１％で２枚印刷する度に１分休止する方式で８０００枚印刷する耐久試験を行った。この耐久試験の８０００枚目の画像サンプルについて目視にて評価した。このときの常温常湿環境は温度２３．５℃，湿度６０％ＲＨ、高温高湿環境は温度３２．５℃，湿度８０％ＲＨである。
【０２７０】
評価に用いたトナーサンプルは、５００ｍｌのポリカップに３００ｇのトナーを入れ、苛酷環境下（４０℃９５％ＲＨ）で３０日放置したトナーと未放置の通常トナーの２種類である。
【０２７１】
転写材としてはＡ４サイズの普通紙（キヤノンマーケティングジャパン社製、ＧＦ−Ｃ０８１Ａ４）を用いた。
Ａ：画像上にスジが全く発生せず
Ｂ：画像の端部に１本以上２本以下の軽微なスジが発生
Ｃ：画像の端部に３本以上４本以下の軽微なスジが発生
Ｄ：画像の端部に５本以上のスジが発生
［評価機］
着色剤が磁性体でないトナーを用いた実施例１〜１０及び１２〜３６、比較例１〜９においては以下のように評価した。
【０２７２】
市販のＬＢＰ−２７１０（キヤノン株式会社製）のプロセススピードを２２０ｍｍ／ｓに改造したものを用い、市販のマゼンタカートリッジからトナーを抜き取り、エアーブローにて内部を清掃した後、トナーを２２０ｇ充填した。また、その他のシアン、イエロー、ブラックのカートリッジはトナーを抜いて各ステーションに挿入して、評価を行った。
【０２７３】
着色剤が磁性体であるトナーを用いた実施例１１、比較例１０及び１１においては以下のように評価した。
【０２７４】
市販のＬＢＰ−３４１０（キヤノン株式会社製）を用い、市販のカートリッジからトナーを抜き取り、エアーブローにて内部を清掃した後、トナー２００ｇを充填し、評価を行った。
【０２７５】
【表３−１】
2015011219.tif 000029
【０２７６】
【表３−２】
2015011219.tif 000030
【０２７７】
なお、表３−１、３−２中における略語は下記のとおりである。
・Ｐｒｉｎｔｅｘ３５：（カーボンブラック、Ｏｏｒｉｏｎ  Ｅｎｇｉｎｅｅｒｒｅｄ  Ｃａｒｂｏｎｓ社製、一次粒径＝３１ｎｍ、ｐＨ＝９）
・Ｐｒｉｎｔｅｘ１５０：（カーボンブラック、Ｏｏｒｉｏｎ  Ｅｎｇｉｎｅｅｒｒｅｄ  Ｃａｒｂｏｎｓ社製、一次粒径＝２５ｎｍ、ｐＨ＝４）
・ＰＹ７４、１５５：Ｃ．Ｉ．Ｐｉｇｍｅｎｔ  Ｙｅｌｌｏｗ  ７４、１５５
・ＰＲ１２２、１５０、２６９：Ｃ．Ｉ．Ｐｉｇｍｅｎｔ  Ｒｅｄ  １２２、１５０、２６９
・ＰＢ１５：３：Ｃ．Ｉ．Ｐｉｇｍｅｎｔ  Ｂｌｕｅ  １５：３
・カルナウバ１号：株式会社  加藤洋行
【０２７８】
【表４】
2015011219.tif 000031
【０２７９】
【表５】
2015011219.tif 000032
【０２８０】
【表６】
2015011219.tif 000033
【０２８１】
【表７】
2015011219.tif 000034
【０２８２】
【表８】
2015011219.tif 000035